【事件の表示】
　特許第６１０８１８６号発明「ウレタン系粘着剤組成物、これを用いて得られる粘着フィルム及び表面保護用フィルム」の特許異議申立事件について、次のとおり決定する。
【結　論】
　特許第６１０８１８６号の明細書、及び、特許請求の範囲を訂正請求書に添付された訂正明細書、及び、特許請求の範囲のとおり、訂正後の請求項〔１〜７〕について訂正することを認める。
　特許第６１０８１８６号の請求項１、２、６、７に係る特許を維持する。
　特許第６１０８１８６号の請求項３〜５に係る特許についての特許異議の申立てを却下する。
【理　由】
第１　手続の経緯  
 
　本件特許第６１０８１８６号に係る出願（特願２０１５−２３８１４４号）は、出願人荒川化学工業株式会社（以下「特許権者」ということがある。）により、平成２７年１２月７日になされた特許出願であり、平成２９年３月１７日に特許権の設定登録がなされた。
　本件特許につき、平成２９年９月２７日付けで、特許異議申立人加藤加津子（以下「申立人１」という。）により、本件特許異議申立（以下「申立１」という。）がなされ、また、平成２９年１０月５日付けで、特許異議申立人有江純子（以下「申立人２」という。）により、本件特許異議申立（以下「申立２」という。）がなされ、平成３０年１月１０日付けで取消理由が通知され、その指定期間内である同年２月７日に特許権者より意見書及び訂正請求書の提出がなされ、これに対し、同年３月２７日に申立人２より意見書が提出されたものである（申立人１は、特許法第１２０条の５第５項の規定により審判長が指定した期間内に意見書を提出しなかった。）。 
　その後、平成３０年５月７日付けで取消理由（決定の予告）が通知され、その指定期間内である同年６月２８日に特許権者より意見書及び訂正の請求があり、その訂正の請求に対して、同年８月１６日に申立人２より意見書が提出されたものである（申立人１は、特許法第１２０条の５第５項の規定により審判長が指定した期間内に意見書を提出しなかった。）。
　なお、特許法第１２０条の５第７項の規定により上記平成３０年２月７日に提出された訂正請求書は取り下げられたものとみなす。
第２　訂正の適否  
 
１　訂正の内容  
　上記平成３０年６月２８日提出の訂正請求書による訂正（以下、「本件訂正」という。）の内容は次のとおりである（下線部は訂正箇所を示す。）。
（１）訂正事項１  
　特許請求の範囲の請求項１に「イオン化合物（Ｄ）」と記載されているのを、「
リチウムビス（トリフルオロメタンスルホニル）イミド及びトリフルオロメタンスルホン酸リチウムのいずれか１種以上である
 
（２）訂正事項２  
　特許請求の範囲の請求項１に「（Ｄ）成分を（Ａ）〜（Ｃ）成分の合計１００重量部に対して０．０５〜５重量部含有すること」と記載されているのを、「（Ｄ）成分を（Ａ）〜（Ｃ）成分の合計１００重量部に対して０．０５〜５重量部
、（Ｄ）成分を（Ｃ）成分の合計１００重量部に対して０．２〜１６重量部含有し、（Ｃ）成分を（Ａ）成分１００重量部に対して１０〜１００重量部
（３）訂正事項３  
　特許請求の範囲の請求項１に「水酸基を含有するポリウレタン樹脂（Ａ）」と記載されているのを、「
ポリオールとしてポリエーテルポリオールのみを用いて製造した
（４）訂正事項４  
　特許請求の範囲の請求項３、４及び５を削除する。
（５）訂正事項５  
　特許請求の範囲の請求項６に「請求項１〜５のいずれかに記載」と記載されているのを、「請求項１、
又は２
 
（６）訂正事項６  
　特許請求の範囲の請求項７に「請求項１〜５のいずれかに記載」と記載されているのを、「請求項１、
又は２
 
（７）訂正事項７  
　明細書の【００１８】段落に、「これらの中でも、リワーク性の点から、（ａ１）成分は、ポリーテルポリオールのみ、又は、ポリエーテルポリオールとポリエステルポリオールとの併用が好ましく、同様の点からポリエーテルのみを用いることがより好ましい。」と記載されているのを、「これらの中でも、リワーク性の点から、（ａ１）成分は、ポリ
エ
ポリオール
 
２　訂正の目的の適否、新規事項の有無及び特許請求の範囲の拡張・変更の存否、及び、一群の請求項について
（１）訂正の目的の適否、新規事項の有無及び特許請求の範囲の拡張・変更の存否について 
 
ア　訂正事項１について 
　訂正事項１は、本件明細書における「（Ｄ）成分は、アニオンとカチオンを含む化合物であれば特に限定されず、公知の有機系のイオン化合物、及び無機系のイオン化合物も使用することができる。これらの化合物は単独で使用しても良く、また二種類以上を混合して使用しても良い。これらの中でも、導電性向上の点からアルカリ金属塩であることが好ましく、リチウム塩が特に好ましい。具体的には、・・・（中略）・・・リチウムビス（トリフルオロメタンスルホニル）イミド、・・・（中略）・・・及びトリフルオロメタンスルホン酸リチウムのいずれか１種以上がより好ましい。」（【００３３】）との記載に基づいて、「イオン化合物（Ｄ）」を「リチウムビス（トリフルオロメタンスルホニル）イミド及びトリフルオロメタンスルホン酸リチウムのいずれか１種以上であるイオン化合物（Ｄ）」に限定するものであるから、訂正事項１は、特許請求の範囲の減縮を目的とするものであって、願書に添付した明細書、特許請求の範囲又は図面に記載した事項の範囲内の訂正である。
　そして、訂正事項１は、イオン化合物の範囲を限定するものであり、カテゴリーや対象、目的を変更するものではないから、実質上特許請求の範囲を拡張し、又は変更するものには該当しない。  
　したがって、訂正事項１は、特許法第１２０条の５第２項ただし書第１号に掲げる特許請求の範囲の減縮を目的とするものであるといえるとともに、願書に添付した明細書、特許請求の範囲又は図面に記載した事項の範囲内の訂正であり、かつ実質上特許請求の範囲を拡張し又は変更するものではないから、同法同条第９項で準用する同法第１２６条第５項及び第６項の規定に適合するものといえる。
　また、請求項１を直接的又は間接的に引用する請求項２〜７も同様である。 
 
イ　訂正事項２について 
　訂正事項２は、（Ｄ）成分の含有量に関し、訂正前においては「（Ｄ）成分を（Ａ）〜（Ｃ）成分の合計１００重量部に対して０．０５〜５重量部」含有するとのみ特定されていたところを、この特定に加え、（Ｄ）成分を「（Ｃ）成分の合計１００重量部に対して０．２〜１６重量部」含有すると特定することにより、（Ｄ）成分の含有量の範囲を限定するものであり、また、訂正事項２は、（Ｃ）成分の含有量に関し、訂正前においては特定がなされていなかったところを、「（Ｃ）成分を（Ａ）成分１００重量部に対して１０〜１００重量部」含有すると特定することにより、（Ｃ）成分の含有量の範囲を限定するものであるから、訂正事項２は、特許請求の範囲の減縮を目的とするものである。 
　また、（Ｄ）成分の含有量に関し、本件明細書の【表１】の実施例１には、（Ｃ）成分５０重量部に対して（Ｄ）成分を０．１重量部、すなわち、（Ｃ）成分の合計１００重量部に対して、０．２重量部配合することが記載され、同様に、実施例５には、（Ｃ）成分５０重量部に対して（Ｄ）成分を８重量部、すなわち、（Ｃ）成分の合計１００重量部に対して１６重量部配合することが記載されている。そして、実施例１、５以外（実施例２〜４、６〜１４）はいずれも、（Ｃ）成分の合計１００重量部に対して（Ｄ）成分を２〜１６重量部の範囲内で配合することが記載されている。そして、具体的に、（Ｄ）成分として、「リチウムビス（トリフルオロメタンスルホニル）イミド」（実施例１〜１１）、及び、「トリフルオロメタンスルホン酸リチウム」（実施例１４）を用いることが記載されている。
　さらに、（Ｃ）成分の含有量に関し、本件明細書の【００３２】には、「（Ｃ）成分の含有量は、導電性向上、およびリワーク性の点から（Ａ）成分１００重量部に対して１０〜１００重量部であることが好ましく、」と記載されている。 
　加えて、訂正事項２は、（Ｄ）成分の含有量、及び、（Ｃ）成分の含有量の範囲を限定するものであり、カテゴリーや対象、目的を変更するものではないから、実質上特許請求の範囲を拡張し、又は変更するものには該当しない。 
　したがって、訂正事項２は、特許法第１２０条の５第２項ただし書第１号に掲げる特許請求の範囲の減縮を目的とするものであるといえるとともに、願書に添付した明細書、特許請求の範囲又は図面に記載した事項の範囲内の訂正であり、かつ実質上特許請求の範囲を拡張し又は変更するものではないから、同法同条第９項で準用する同法第１２６条第５項及び第６項の規定に適合するものといえる。
　また、請求項１を直接的又は間接的に引用する請求項２〜７も同様である。 
ウ　訂正事項３について
　訂正事項３は、「ポリウレタン樹脂（Ａ）」に関し、本件明細書の【００１８】における「（ａ１）成分は、ポリ
エ
ポリオール
　そして、訂正事項３は、ポリウレタン樹脂（Ａ）の範囲を限定するものであり、カテゴリーや対象、目的を変更するものではないから、実質上特許請求の範囲を拡張し、又は変更するものには該当しない。  
　したがって、訂正事項３は、特許法第１２０条の５第２項ただし書第１号に掲げる特許請求の範囲の減縮を目的とするものであるといえるとともに、願書に添付した明細書、特許請求の範囲又は図面に記載した事項の範囲内の訂正であり、かつ実質上特許請求の範囲を拡張し又は変更するものではないから、同法同条第９項で準用する同法第１２６条第５項及び第６項の規定に適合するものといえる。
　また、請求項１を直接的又は間接的に引用する請求項２〜７も同様である。 
エ　訂正事項４について　　　　　　　　　　　　　　　　　　　　　　　　訂正事項４は、請求項３〜５の削除のみであるから、特許法第１２０条の５第２項ただし書第１号に掲げる特許請求の範囲の減縮を目的とするものであるといえるとともに、願書に添付した明細書、特許請求の範囲又は図面に記載した事項の範囲内の訂正であり、かつ実質上特許請求の範囲を拡張し又は変更するものではないから、同法同条第９項で準用する同法第１２６条第５項及び第６項の規定に適合するものといえる。  
 
オ　訂正事項５について
　訂正事項５は、上記訂正事項４に伴って、訂正前の請求項３〜５を引用する請求項６の記載を、当該請求項３〜５の記載を引用しないものとする訂正であるから、特許法第１２０条の５第２項ただし書第１号に掲げる特許請求の範囲の減縮を目的とするものであるといえるとともに、願書に添付した明細書、特許請求の範囲又は図面に記載した事項の範囲内の訂正であり、かつ実質上特許請求の範囲を拡張し又は変更するものではないから、同法同条第９項で準用する同法第１２６条第５項及び第６項の規定に適合するものといえる。 
 
カ　訂正事項６について  
　訂正事項６は、上記訂正事項４に伴って、訂正前の請求項３〜５を引用する請求項７の記載を、当該請求項３〜５の記載を引用しないものとする訂正であるから、特許法第１２０条の５第２項ただし書第１号に掲げる特許請求の範囲の減縮を目的とするものであるといえるとともに、願書に添付した明細書、特許請求の範囲又は図面に記載した事項の範囲内の訂正であり、かつ実質上特許請求の範囲を拡張し又は変更するものではないから、同法同条第９項で準用する同法第１２６条第５項及び第６項の規定に適合するものといえる。 
 
キ　訂正事項７について  
　訂正事項７は、本件明細書の【００１８】において、「ポリーテルポリオール」を「ポリエーテルポリオール」に、「ポリエーテル」を「ポリエーテルポリオール」に訂正するものであり、前者は「エ」の脱字が明らかであるし、後者は文脈からして明らかな誤記であるといえるから、特許法第１２０条の５第２項ただし書第２号に掲げる誤記の訂正を目的とするものであるといえるとともに、願書に最初に添付した明細書、特許請求の範囲又は図面に記載した事項の範囲内の訂正であり、かつ実質上特許請求の範囲を拡張し又は変更するものではないから、同法同条第９項で準用する同法第１２６条第５項及び第６項の規定に適合するものといえる。 
（２）一群の請求項について
　訂正前の請求項１〜７について、請求項２が請求項１を引用し、請求項３が請求項１、２を引用し、請求項４が請求項１〜３を引用し、請求項５が請求項１〜４を引用し、請求項６が請求項１〜５を引用し、請求項７が請求項１〜５を引用することから、請求項１〜７は一群の請求項をなし、本件訂正の請求は一群の請求項ごとにされたものである。
（３）まとめ  
　上記（１）、（２）より、訂正事項１〜７は、特許法第１２０条の５第２項、第３項及び第４項の規定に従い、一群の請求項を構成する請求項１〜７について訂正を求めるものであり、これらの訂正事項はいずれも、特許法第１２０条の５第２項ただし書第１号または第４号に掲げる事項を目的とするものに該当し、かつ、同法同条第９項において準用する同法第１２６条第４項、第５項及び第６項の規定に適合するので、訂正後の請求項〔１〜７〕について訂正することを認める。  
 
第３　本件発明  
 
　上記「第２」のとおり、本件訂正は認容し得るものであるから、本件訂正後の請求項１〜７に係る発明（以下、請求項１に係る発明を項番に対応して「本件発明１」などどいい、併せて「本件発明」ということがある。）は、次のとおりである。 
 
「【請求項１】  
 ポリオールとしてポリエーテルポリオールのみを用いて製造した水酸基を含有するポリウレタン樹脂（Ａ）、多官能イソシアネート化合物（Ｂ）、水酸基及びイソシアネート基を含有しない分子量２５０〜１０００の化合物であって、エポキシ化脂肪酸エステル化合物、ポリエーテルエステル化合物及びリン酸エステル化合物からなる群より選択される少なくとも１種の化合物（Ｃ）並びにリチウムビス（トリフルオロメタンスルホニル）イミド及びトリフルオロメタンスルホン酸リチウムのいずれか１種以上であるイオン化合物（Ｄ）を含有し、（Ｄ）成分を（Ａ）〜（Ｃ）成分の合計１００重量部に対して０．０５〜５重量部、（Ｄ）成分を（Ｃ）成分の合計１００重量部に対して０．２〜１６重量部含有し、（Ｃ）成分を（Ａ）成分１００重量部に対して１０〜１００重量部含有することを特徴とするウレタン系粘着剤組成物。  
【請求項２】  
上記（Ａ）成分がポリエーテルポリオール及び脂肪族ジイソシアネートを含有する組成物の反応物である請求項１記載のウレタン系粘着剤組成物。  
【請求項３】  
（削除）  
【請求項４】  
（削除）  
【請求項５】  
（削除） 
【請求項６】  
プラスチックフィルム基材に請求項１、又は２のいずれかに記載のウレタン系粘着剤組成物の粘着層が形成された粘着フィルム。  
【請求項７】  
プラスチックフィルム基材に請求項１、又は２のいずれかに記載のウレタン系粘着剤組成物の粘着層が形成された光学部材の表面保護用フィルム。」 
 
第４　各申立人が主張する取消理由 
 
１　申立１について  
 
　申立人１は、平成２９年９月２７日付け本件特許異議申立書（以下「申立書１」という。）において、下記（１）に示す甲１−１〜甲１−７を提示し、下記（２）のとおり主張している。  
 
（１）申立人１が提出した証拠方法  
 
　甲１−１：特開２０１５−７２２６号公報（下記「甲２−１」と同じ）  
　甲１−２：特開２０１５−９８５０３号公報（下記「甲２−８」と同じ） 
　甲１−３：株式会社産業調査会「実用プラスチック成形加工事典」、１９９７年３月２４日初版第１刷、５８６頁〜５８７頁  
　甲１−４：特開平１０−７７９５号公報  
　甲１−５：産業調査会「プラスチック・機能性高分子材料事典」、２００４年２月２０日初版第１刷、５０４頁〜５０５頁  
　甲１−６：特開２０１４−１６２８２１号公報  
 
（２）申立人１の主張  
 
　「本件特許発明１〜７は、いずれも、甲第１号証に記載された発明に甲第２号証に記載された技術事項及び周知技術を適用することにより、当業者が容易になし得た発明である。」（申立書１第２１頁）  
 　「本件特許発明１〜７は、いずれも、甲第２号証に記載された発明に甲第１号証に記載された技術事項及び周知技術を適用することにより、当業者が容易になし得た発明である。」（申立書１第２６頁）  
 
２　申立２について  
 
　申立人２は、平成２９年１０月５日付け本件特許異議申立書（以下「申立書２」という。）において、下記（１）に示す甲２−１〜甲２−２１を提示し、下記（２）ア及びイのとおり主張している。  
 
（１）申立人２が提出した証拠方法  
 
　甲２−１：特開２０１５−７２２６号公報（上記「甲１−１」と同じ）  
　甲２−２：特開２０１５−１５１４２９号公報  
　甲２−３：特開２００９−１０２５２５号公報  
　甲２−４：特開２００７−１６９３７７号公報  
　甲２−５：特開２００６−１８２７９４号公報  
　甲２−６：特開２００９−２８１５７５号公報  
　甲２−７：特開２００７−１３８０２０号公報  
　甲２−８：特開２０１５−９８５０３号公報（上記「甲１−２」と同じ） 
　甲２−９：特開２００５−１５４４９１号公報  
　甲２−１０：モノサイザー　Ｗ−２６０の製品情報（http://www.dic-global.com/jp/ja/products/additive/modifier/high_function/polyurethane.html、ＤＩＣ株式会社ホームページ、検索日：平成２９年９月２５日）  
　甲２−１１：特開２００５−２１４２２６号公報  
　甲２−１２：特開平７−３３１０１５号公報  
　甲２−１３：国際公開第２００８／０３８４６５号公報  
　甲２−１４：アデカサイザー　ＲＳ−７３５の製品情報（https://www.adeka.co.jp/chemical/products/pvc/pro125c.html、株式会社ＡＤＥＫＡホームページ、検索日：平成２９年９月２５日）  
　甲２−１５：国際公開第２０１５／０８０１３０号公報  
　甲２−１６：サンソイザー　Ｅ−４０３０の製品情報（http://www.nj-chem.co.jp/products/chem/pdf/e-4030.pdf、新日本理化株式会社のホームページ、検索日：平成２９年１０月３日）  
　甲２−１７：サンソイザー　Ｅ−６０００の製品情報（http://www.nj-chem.co.jp/products/chem/pdf/e-6000.pdf、新日本理化株式会社のホームページ、検索日：平成２９年１０月３日）  
　甲２−１８：ＴＯＰの製品情報（http://www.daihachi-chem.co.jp/product_search/pdf/itiran_02.pdf、大八化学工業株式会社のホームページ、検索日：平成２９年１０月３日）  
　甲２−１９：特開２００３−２６６６０４号公報  
　甲２−２０：特開２００３−２２１４２８号公報  
　甲２−２１：特開２００３−２９１２９２号公報  
 
（２）申立人２の主張  
 
　ア　「本件特許発明は、甲第１号証又は甲第２号証及び甲第３〜９号証に基づいて当業者が容易に発明をすることができたものであるから、特許法第２９条第２項の規定により特許を受けることができないものであり、本件特許は同法第１１３条第２号の規定に該当し、取り消されるべきものである。」（申立書２第４３頁〜４４頁） 
　イ　「本件特許発明は発明の詳細な説明に記載したものではなく、そして、本件特許の発明の詳細な説明の記載は、当業者が本件特許発明を容易に実施できる程度に明確かつ十分に記載されたものではないから、本件特許は特許法第３６条第６項第１号及び同法第４項第１号の規定する要件を満たさないものであり、同法第１１３条第４号の規定に該当し、取り消されるべきものである。」（申立書２第４４頁）  
 
第５　取消理由の概要  
 
　訂正前の請求項１〜７に対して、平成３０年５月７日付けで特許権者に通知した取消理由（決定の予告）の要旨は、次のとおりである（同年１月１０日付けで特許権者に通知した取消理由と同趣旨である。）。  
 
・取消理由１（進歩性）：訂正前の請求項１〜７に係る発明は、いずれも、引用文献１に記載された発明、引用文献２〜７に記載された事項、及び、周知技術に基づいて、当業者が容易に発明をすることができたものであるから、特許法第２９条第２項の規定に違反して特許されたものである。 
 
・取消理由２：（実施可能要件）発明の詳細な説明は、当業者が本件発明の実施をすることができる程度に明確かつ十分に記載されていないから、特許法第３６条第４項第１号に規定する要件を満たしていない。  
 
・取消理由３：（サポート要件）：訂正前の請求項１〜４、６〜７に係る発明は、発明の詳細な説明において、発明の課題が解決できることを当業者が認識できるように記載された範囲を超えるものであるから、特許法第３６条第６項第１号に規定する要件を満たしていない。 
 
　　引用文献１：特開２０１５−７２２６号公報（甲１−１、甲２−１）  
　　引用文献２：特開２０１５−９８５０３号公報（甲１−２、甲２−８）
　　引用文献３：特開２００９−１０２５２５号公報（甲２−３）  
　　引用文献４：特開２００７−１６９３７７号公報（甲２−４）  
　　引用文献５：特開２００６−１８２７９４号公報（甲２−５）  
　　引用文献６：特開２００５−１５４４９１号公報（甲２−９）  
　　引用文献７：特開２０１５−９１９２２号公報（当審で新たに引用）  
 
第６　当審の判断  
 
　当審は、上記平成３０年５月７日付けで特許権者に通知した、引用文献１（甲１−１、甲２−１）を根拠とする取消理由１（進歩性）、及び、取消理由２（実施可能要件）、取消理由３（サポート要件）は、本件訂正により解消したと判断する。 
 
１　取消理由１（進歩性）について 
 
（１）引用文献に記載された事項（下線は当審で付したものである。）  
 
　ア　引用文献１に記載された事項  
 
「【請求項１】  
 
末端に第１級の水酸基を有し、水酸基価１０〜４０ｍｇＫＯＨ／ｇであるポリウレタン樹脂（Ａ）１００重量部、多官能イソシアネート化合物（Ｂ）１〜２０重量部、ならびにポリアルキレングリコール系化合物、エポキシ系化合物およびリン酸エステル系化合物から選ばれる少なくとも１種（Ｃ）１０〜１００重量部を含有することを特徴とする再剥離型ウレタン粘着剤組成物。
【請求項２】  
 
ポリウレタン樹脂が、ポリエーテルポリオール、ポリエステルポリオール及び多官能イソシアネートを反応させて得られたものである請求項１の再剥離型ウレタン粘着剤組成物。
【請求項３】  
 前記
（Ｃ）成分の平均分子量が３００〜８００である
・・・（略）・・・  
【請求項６】  
 
プラスチックフィルム基材に請求項１〜５のいずれかに記載の再剥離型ウレタン粘着剤組成物の粘着層が形成された再剥離可能な粘着フィルム。
【請求項７】  
プラスチックフィルム基材に請求項１〜５のいずれかに記載の再剥離型ウレタン粘着剤組成物の粘着層が形成された再剥離可能な光学部品の表面保護用フィルム。
 
「【０００１】  
 
本発明は、再剥離可能な粘着フィルムの粘着層の形成に適した再剥離型ウレタン粘着剤組成物並びに再剥離性粘着フィルム及び光学部品の表面保護用フィルムに関する。
 
「【０００３】
この問題を解決すべく、種々のウレタン粘着剤が提案されている。ウレタン粘着剤とは、末端に水酸基を有するポリウレタン樹脂と多官能イソシアネート化合物との二液性の粘着剤のことで、ポリウレタン樹脂と多官能イソシアネートが架橋することによって粘着特性が発現する。
ポリウレタン樹脂に用いられるポリオール成分としては、ポリエーテルポリオールあるいはポリエステルポリオールがよく知られており、このうち、ポリエーテルポリオールを使用したウレタン粘着剤は、柔軟性が出て粘着力は向上するが、凝集力が低下して糊残りしやすくなるといった問題点がある。
「【０００７】  
本発明は、短時間の乾燥硬化によって粘着力を発現させることができるために生産性が高く、さらに、例えば、１００℃以上の硬化条件であっても被着体への濡れ広がり性が良好で、粘着力が過度に上昇してしまうこともなく安定した特性が得られる
再剥離が可能なウレタン樹脂粘着剤組成物、およびウレタン樹脂粘着剤の接着層が形成された再剥離可能な粘着フィルムを提供する
  
「【００１６】  
本発明の再剥離型ウレタン粘着剤組成物は、従来のウレタン粘着剤よりも反応性が高く、硬化に要する時間で短いので生産性が高い。かつ、例えば、１００℃以上の硬化条件下であっても安定した被着体への濡れ広がり性が得られる。そのため、
貼付け作業等の作業効率性に優れ、しかも再剥離が可能で、被着体表面に糊残りを生じにくいので、再剥離可能な粘着フィルム、特に、パソコン、テレビ、携帯電話等の液晶ディスプレイやタッチパネルなどの光学部品の表面を汚れや傷から保護する保護フィルム用粘着剤として好適である。
 
「【００１８】  
［（Ａ）成分］  
（Ａ）成分は、ポリエーテル系ポリオールとポリエステル系ポリオールと多官能イソシアネート化合物とをウレタン反応触媒の存在又は非存在下で重合反応させて得られる。
【００１９】  
上記
ポリエーテル系ポリオールとは、分子内にエーテル結合を含み２個以上水酸基を有する末端が第１級のアルコールである。具体的には、ポリエチレングリコール（ポリエチレンオキサイド），末端エチレンオキサイドキャップのポリプロピレングリコール，ポリテトラメチレングリコールなど公知のものを例示できる。
・・・（略）・・・  
【００２３】  
上記（Ａ）成分の合成に用いる多官能イソシアネート化合物としては、芳香族系多官能イソシアネート、
脂肪族系多官能イソシアネート
 
「【００４４】  
本発明の粘着剤には必要に応じてタルク、炭酸カルシウム、酸化チタン等の充填剤、着色剤、紫外線吸収剤、酸化防止剤、消泡剤、光安定剤、
導電性付与剤等の添加剤を配合しても良い。
【００４５】  
本発明の粘着フィルムは、基材フィルムに本発明の再剥離型ウレタン粘着剤組成物の接着層が形成されたものである。
プラスチックフィルム
光学特性に優れる基材フィルムと組み合わせ、光学部品の表面保護のための粘着フィルムに適用することが好ましい。
 
「【実施例】  
・・・（略）・・・  
【００５０】  
合成例１ ポリウレタン樹脂溶液の合成  
撹拌器、還流冷却管、窒素導入管、温度計、滴下漏斗を備え付けた４口フラスコにアデカポリエーテルＡＭ−３０２（末端エチレンオキサイドキャップの３官能ポリプロピレングリコール、水酸基価５６ｍｇＫＯＨ／ｇ、分子量３，０００、アデカ製）１６０部、クラレポリオールＰ−１０１０（２官能ポリエステルポリオール、水酸基価１１２ｍｇＫＯＨ／ｇ、分子量１，０００、クラレ製）４０部、ヘキサメチレンジイソシアネート（日本ポリウレタン工業製）１３部加え、触媒としてジオクチル錫ジラウレート０．１部、トルエン１４２部仕込み、８０℃まで徐々に昇温し、４時間反応を行った。ＩＲを用いてイソシアネート基の消滅を確認してから冷却し、ポリウレタン樹脂溶液（不揮発分 ６０％）を得た。このポリウレタン樹脂の
水酸基価は２２ｍｇＫＯＨ／ｇであった。
・・・（略）・・・  
【００５８】  
＜評価方法＞  
１、塗工方法  
（実施例１）  
ポリウレタン樹脂（Ａ）として合成例１で合成したポリウレタン樹脂溶液１６７重量部（（Ａ）成分として１００重量部）に対して、多官能イソシアネート化合物（Ｂ）としてコロネートＨＸ（ヘキサメチレンジイソシアネートのイソシアヌレート体 日本ポリウレタン工業製）を１０重量部と、（Ｃ）成分としてモノサイザー Ｗ−２６０（ポリアルキレングリコール系化合物、分子量４３４、ＤＩＣ製）を２５重量部とを配合し、粘着剤を得た。得られた粘着剤をポリエチレンテレフタレートフィルム（膜厚５０μｍ）に乾燥塗膜１０μｍになるように塗工し、１２０℃で２分、あるいは１２０℃で５分乾燥させ、粘着シートを得た。
・・・（略）・・・  
【００９０】  
【表１】  
【００９１】  
表１中の記号、略号は以下のとおりである。  
コロネートＨＸ：ヘキサメチレンジイソシアネートのイソシアヌレート体、日本ポリウレタン工業製
コロネートＨＬ：コロネートＨＸ：ヘキサメチレンジイソシアネートのアダクト体、日本ポリウレタン工業製  
Ｗ−２６０：モノサイザーＷ−２６０（ポリアルキレングリコール系化合物、分子量４３４、ＤＩＣ製）  
Ｗ−２６２：モノサイザーＷ−２６２（ポリアルキレングリコール系化合物、分子量５５）  
ＲＳ−７００：アデカサイザーＲＳ−７００（ポリアルキレングリコール系化合物、分子量約５５０、アデカ製）
ＲＳ−７３５：アデカサイザーＲＳ−７３５（ポリアルキレングリコール系化合物、分子量約８５０、アデカ製）
Ｅ−４０３０：サンソサイザーＥ−４０３０（エポキシ系化合物、分子量約３５０、新日本理化製）
Ｅ−６０００：サンソサイザーＥ−６０００（エポキシ系化合物、分子量約４００、新日本理化製）  
ＴＯＰ：ＴＯＰ（リン酸エステル系化合物、分子量４３５、大八化学工業製）
ＰＮ−１５０：アデカサイザーＰＮ−１５０（ポリエステル系化合物 分子量約１，０００ アデカ製）  
ＰＮ−２００：アデカサイザーＰ−２００（ポリエステル系化合物 分子量約２，０００ アデカ製）」  
 
　イ　引用文献２に記載された事項  
 
「【請求項１】 
　
ポリウレタン系樹脂を含むウレタン系粘着剤であって、 
　該ポリウレタン系樹脂が、ポリオール（Ａ）と多官能イソシアネート化合物（Ｂ）とを含有する組成物を硬化させて得られるポリウレタン系樹脂
　該ポリオール（Ａ）と該多官能イソシアネート化合物（Ｂ）における、ＮＣＯ基とＯＨ基の当量比が、ＮＣＯ基／ＯＨ基として、１．０を超えて５．０以下であり、 
　
該ウレタン系粘着剤が、フルオロ有機アニオンを含むイオン性液体を含む、
　ウレタン系粘着剤。 
【請求項２】 
　前記
イオン性液体が、前記フルオロ有機アニオンとオニウムカチオンから構成される、
【請求項３】 
　前記オニウムカチオンが、窒素含有オニウムカチオン、硫黄含有オニウムカチオン、リン含有オニウムカチオンから選ばれる少なくとも１種である、請求項２に記載のウレタン系粘着剤。 
【請求項４】 
　前記ポリオール（Ａ）が、数平均分子量Ｍｎが４００〜２００００のポリオールを含む、請求項１から３までのいずれかに記載のウレタン系粘着剤。
【請求項５】 
　前記多官能イソシアネート化合物（Ｂ）の前記ポリオール（Ａ）に対する含有割合が５重量％〜６０重量％である、請求項１から４までのいずれかに記載のウレタン系粘着剤。 
【請求項６】 
　基材層と粘着剤層を有し、 
　該粘着剤層が、請求項１から５までのいずれかに記載のウレタン系粘着剤を含む、 
　表面保護フィルム。 
【請求項７】 
　請求項６に記載の表面保護フィルムが貼着された光学部材。 
【請求項８】 
　請求項６に記載の表面保護フィルムが貼着された電子部材。」 
 
 
「【技術分野】  
【０００１】  
　本発明は、
ウレタン系粘着剤に関する。
 
「【０００９】  
　また、前述のように、表面保護フィルムは、表面保護の必要がなくなった時点で、光学部材や電子部材などの被着体から剥離される。この際、表面保護フィルムの基材層や、光学部材や電子部材などは、プラスチック材料を構成材料として含むため、電気絶縁性が高く、摩擦や剥離の際に静電気を発生する。したがって、
表面保護フィルムを偏光板などの光学部材から剥離する際にも静電気が発生し、このような静電気が残ったままの状態で液晶に電圧を印加すると、液晶分子の配向が損失したり、パネルの欠損が生じたりする。
 
「【発明が解決しようとする課題】  
【００１１】  
　本発明の課題は、帯電防止性に非常に優れ、糊残り防止性やリワーク性にも優れた、
ウレタン系粘着剤を提供することにある。また、本発明の課題は、このようなウレタン系粘着剤を粘着剤層に用いた表面保護フィルムであって、帯電防止性に非常に優れ、糊残り防止性やリワーク性にも優れた、表面保護フィルムを提供することにある。
 
「【００６９】 
　
ポリウレタン系樹脂は、好ましくは、脂肪酸エステルを含む。
【００７０】 
　
脂肪酸エステルの含有割合は、ポリオール（Ａ）に対して、好ましくは５重量％〜５０重量％であり、より好ましくは７重量％４０重量％であり、さらに好ましくは８重量％〜３５重量％であり、特に好ましくは９重量％〜３０重量％であり、最も好ましくは１０重量％〜２０重量％である。
【００７１】 
　
脂肪酸エステルの数平均分子量Ｍｎは、好ましくは２００〜４００
 
「【００８８】  
＜Ａ−２．イオン性液体＞  
　
本発明のウレタン系粘着剤は、フルオロ有機アニオンを含むイオン性液体を含む。
【００８９】  
　本発明において、イオン性液体とは、２５℃で液状を呈する溶融塩（イオン性化合物）を意味する。  
【００９０】  
　イオン性液体は、フルオロ有機アニオンを含むイオン性液体であれば、本発明の効果を損なわない範囲で、任意の適切なイオン性液体を採用し得る。このようなイオン性液体としては、好ましくは、フルオロ有機アニオンとオニウムカチオンから構成されるイオン性液体である。
イオン性液体として、フルオロ有機アニオンとオニウムカチオンから構成されるイオン性液体を採用することにより、帯電防止性にきわめて非常に優れたウレタン系粘着剤を提供することができる。
 
「【０１１３】  
　
これらのイオン性液体の中でも、より好ましくは、
リチウムビス（トリフルオロメタンスルホニル）イミド
である。
 
「【０１２８】  
　イオン性液体の配合量としては、使用するポリマーとイオン性液体の相溶性により変わるため一概に定義することができないが、一般的には、
ポリウレタン系樹脂１００重量部に対して、
最も好ましくは０．０１重量部〜１０重量部である。
 
「【０１４７】 
≪Ｂ．表面保護フィルム≫ 
　本発明の表面保護フィルムは、
光学部材や電子部材の表面保護に好ましく用いられる表面保護フィルムである。
 
「【０１６８】 
　
基材層の材料としては、用途に応じて、任意の適切な材料を採用し得る。例えば、プラスチック、紙、金属フィルム、不織布などが挙げられる。好ましくは、プラスチックである。
 
「【０２５３】  
〔実施例７３〕  
　１−エチル−３−メチルイミダゾリウムビス（トリフルオロメタンスルホニル）イミド：０．０１重量部を、
リチウムビス（トリフルオロメタンスルホニル）イミド（森田化学工業社製、Ｌｉ−ＴＦＳＩ）：０．０１重量部
　次いで、粘着剤層の表面に、一方の面にシリコーン処理を施した厚さ２５μｍのポリエステル樹脂からなる基材のシリコーン処理面を貼合せて、表面保護フィルム（７３）を得た。  
　評価結果を表１０に示した。  
【０２５４】  
〔実施例７４〕  
　
リチウムビス（トリフルオロメタンスルホニル）イミドの量を０．１重量部
　次いで、粘着剤層の表面に、一方の面にシリコーン処理を施した厚さ２５μｍのポリエステル樹脂からなる基材のシリコーン処理面を貼合せて、表面保護フィルム（７４）を得た。  
　評価結果を表１０に示した。  
【０２５５】  
〔実施例７５〕  
　
リチウムビス（トリフルオロメタンスルホニル）イミドの量を１重量部
　次いで、粘着剤層の表面に、一方の面にシリコーン処理を施した厚さ２５μｍのポリエステル樹脂からなる基材のシリコーン処理面を貼合せて、表面保護フィルム（７５）を得た。  
　評価結果を表１０に示した。  
【０２５６】  
〔実施例７６〕  
　
リチウムビス（トリフルオロメタンスルホニル）イミドの量を１０重量部
　次いで、粘着剤層の表面に、一方の面にシリコーン処理を施した厚さ２５μｍのポリエステル樹脂からなる基材のシリコーン処理面を貼合せて、表面保護フィルム（７６）を得た。  
　評価結果を表１０に示した。」  
 
「【表１０】  
」  
 
　ウ　引用文献３に記載された事項  
 
「【請求項１】  
　イオン導電剤がポリエーテルポリオールに溶解された高分子組成物からなる導電性付与剤において、  
　該イオン導電剤が、成分（ａ）、（ｂ）及び（ｃ）を含有するイオン導電剤であることを特徴とする導電性付与剤。  
　ここで、  
（ａ）過塩素酸アルカリ金属塩、  
（ｂ）含フッ素有機アニオン塩、  
（ｃ）イオン性液体、  
である。  
【請求項２】  
　前記成分（ａ）が、過塩素酸リチウムであることを特徴とする請求項１に記載の導電性付与剤。  
・・・（略）・・・  
【請求項７】  
　前記アニオンＡが、
トリフルオロメタンスルホン酸、ビス（トリフルオロメタンスルホニル）イミド酸
・・・（略）・・・  
【請求項１３】  
　
粘着剤１００質量部に、請求項１〜９のいずれかに記載の導電性付与剤が、０．１〜５０質量部添加されてなる
 
「【技術分野】  
【０００１】  
　本発明は、熱可塑性樹脂、紫外線硬化型樹脂、ゴムまたはエラストマー及び
粘着剤などに添加して、導電性を付与するための導電性付与剤及び該導電性付与剤が添加されてなる導電性材料に関する。
 
「【０００４】  
　
近年、イオン導電剤として、ビス（トリフルオロメタンスルホニル）イミド酸リチウムやトリス（トリフルオロメタンスルホニル）メタン酸リチウム等の含フッ素有機アニオン塩類を用いた導電性付与剤が提案されている（例えば特許文献２参照）。
 
「【０００６】  
　特許文献４には、イオン導電剤として、過塩素酸塩類と含フッ素有機アニオン塩類とがポリエーテルポリオールに添加されてなる導電性付与剤が開示されている。
該導電性付与剤によれば、
ブリードが生じたり、あるいは、帯電防止性能が不十分であるといった問題がある。
 
「【００３７】  
　また、
本発明の導電性付与剤を用いてなる導電性材料は、
帯電防止性に優れ、
 
「【００７０】  
　上記例示したアニオンＡのなかでも、
トリフルオロメタンスルホン酸、ビス（トリフルオロメタン）スルホニルイミド酸
は、導電性が高く、耐熱性に優れ、より好ましい。
 
「【００７３】  
　次に、本発明の導電性材料について、以下に説明する。  
　本発明は、熱可塑性樹脂、ゴム又はエラストマー、紫外線硬化型樹脂またはアクリル系に代表される
粘着剤１００質量部に、本発明の導電性付与剤が、０．１〜５０質量部添加されてなる
 
「【００８９】  
　上記熱可塑性樹脂、ゴム又はエラストマー、紫外線硬化型樹脂または粘着剤１００質量部に、本発明の導電性付与剤が、０．１〜５０質量部添加されてなることを特徴とする導電性材料において
イオン導電剤の添加量が０．１質量部未満の場合、導電性材料の導電性が不十分となる場合があり、また、５０質量部より超の場合、導電性は十分であるが、ブリードが発生しやすくなる場合がある。
 
「【実施例】  
【００９０】  
　以下、本発明を、実験例に基づいて説明する。なお、本発明はこれら実験例により、なんら限定されない。実験例中、「部」は「質量部」を表す。  
【００９１】  
　実験例１  
　ポリエーテルポリオールであるＰＥＯ−ＰＰＯ共重合体（三洋化成工業（株）、ニューポールＰＥ−６２（以下、「ＰＥＯ−ＰＰＯ共重合体」と略記する。））８０部に、
イオン導電剤として、過塩素酸リチウム１０部と含フッ素有機アニオンアルカリ金属塩類であるトリフルオロメタンスルホン酸リチウム（以下「ＭＳＬ」と略記する。）１０部
【００９２】  
　ついで、熱可塑性樹脂であるポリウレタン樹脂（大日本インキ化学工業（株）、パンデックスＴ−８１９０Ｎ）（以下、「ＰＵ」と略記する。）９０部に、先に得られた導電性付与剤１０部を添加し、テストロール機（日新科学（株）製、ＨＲ−２型）中、温度１００℃で加熱、混練させて、厚さ１ｍｍの導電性シートを得た。  
【００９３】  
　得られた導電性シートの温度２５℃、湿度４０％における表面抵抗値を、表面抵抗測定機（三菱化学（株）製ＨＴ−２１０）を用いて測定した。結果を、表１に示す。  
【００９４】  
　得られた導電性シートを室温にて３０日間保存し、表面状態を観察した。シート表面にベタツキは無く、ブリードは確認されなかった。結果を表１に示す。  
【００９５】  
　また、当該導電性付与剤について、消防法危険物第５類判定試験である圧力容器試験を実施した。本試験は固体及び液体物質の加熱分解の激しさを判断する試験であり、規定のオリフィス板を使用し、試験試料を圧力容器内で加熱した際に、５０％以上の確率で破裂板が破裂するか否かを判定するものである。例えば細孔径１．０ｍｍのオリフィス板を取り付けて行う試験のうち、破裂板が破裂した確率が５０％以下の場合のみ「ランク３」つまり「危険性無し」の判定となる。当該導電性付与剤の圧力容器試験結果は危険性ありの判定であった。結果を表３に示す。  
【００９６】  
　実験例２  
　ＰＥＯ−ＰＰＯ共重合体８０部に、イオン導電剤として、過塩素酸リチウム１０部とイオン性液体であるＮ−ブチル−３−メチルピリジニウムビス（トリフルオロメタンスルホニル）イミド酸塩（以下「ＢＰＳＩ」と略記する。）１０部を使用した以外は、実験例１と同様にして導電性シートを得た。 
【００９７】  
　得られた導電性シートについて実験例１と同様にして、表面抵抗値の測定、保存試験後のブリードの有無の観察を実施し、導電性付与剤については圧力容器試験を実施した。結果を表１に示す。  
【００９８】  
　実験例３  
　ＰＥＯ−ＰＰＯ共重合体８０部に、イオン導電剤として、ＭＳＬ１０部とＢＰＳＩ１０部を使用した以外は、実験例１と同様にして導電性シートを得た。  
【００９９】  
　得られた導電性シートについて実験例１と同様にして、表面抵抗値の測定、保存試験後のブリードの有無の観察を実施し、導電性付与剤については圧力容器試験を実施した。結果を表１に示す。  
【０１００】  
　実験例４  
　ＰＥＯ−ＰＰＯ共重合体８０部に、イオン導電剤として、過塩素酸リチウム１０部とＭＳＬ５部、及びＢＰＳＩ５部を使用した以外は、実験例１と同様にして導電性シートを得た。  
【０１０１】  
　得られた導電性シートについて実験例１と同様にして、表面抵抗値の測定、保存試験後のブリードの有無の観察を実施し、導電性付与剤については圧力容器試験を実施した。結果を表１に示す。  
【０１０２】  
　実験例５  
　ＰＥＯ−ＰＰＯ共重合体８０部に、イオン導電剤として、過塩素酸リチウム１０部とＭＳＬ５部、及びイオン性液体である１−エチル−３−メチルイミダゾリウムビス（トリフルオロメタンスルホニル）イミド酸塩（以下「ＥＭＩｍＳＩ」と略記する。）５部を使用した以外は、実験例１と同様にして導電性シートを得た。  
【０１０３】  
　得られた導電性シートについて実験例１と同様にして、表面抵抗値の測定、保存試験後のブリードの有無の観察を実施し、導電性付与剤については圧力容器試験を実施した。結果を表１に示す。  
【０１０４】  
【表１】  
」  
 
　エ　引用文献４に記載された事項  
 
「【技術分野】  
【０００１】  
　本発明は、
帯電防止ポリウレタン粘着剤及びその製造方法に関する。本発明の接着剤は、液晶ディスプレイを始めとするディスプレイ類や、偏光板等の光学部品の表面保護フィルムとして好適に用いられる。
【背景技術】  
【０００２】  
　
液晶ディスプレイ等のディスプレイ類や、偏光板等の光学部品には、表面を汚染や傷付きから保護するために、弱粘着性の保護フィルムが貼付される。この保護フィルムは被保護体の使用時には剥離されるが、その際の剥離耐電による埃の付着や、回路の損傷を防ぐために、帯電防止機能が付与されているのが通常である。
 
「【０００６】  
こうした問題を解決するために、
帯電防止剤として金属塩を添加する手法が取られている。
 
「【００５６】  
　帯電防止性能の観点から、金属のカチオンと炭素を含む有機アニオンとからなるイオン性化合物を用いるのが好ましい。イオン性化合物（Ｂ）のカチオンは、アルカリ金属又はアルカリ土類金属のカチオンであるのがより好ましく、中でも、プロトンを除けば最もイオン移動度の高いリチウムカチオンがさらに好ましい。また接着剤への溶解性や、カチオンの電離度向上の面から、イオン性化合物（Ｂ）のアニオンは、フッ化アルキル基を含んだ有機アニオンであるのがより好ましい。具体的には、メタンスルホン酸リチウム、
トリフルオロメタンスルホン酸リチウム
リチウムビス（トリフルオロメタンスルホニル）イミド
【００５７】  
　
本発明の帯電防止ポリウレタン接着剤におけるイオン性化合物（Ｂ）の含有量は、水酸基末端ポリウレタン（Ａ）の固形分１００重量部当たり０．００１重量部以上であることが好ましく、１０重量部以下であることが好ましい。更に好ましくは０．００５重量部以上であり、５重量部以下である。配合量が０．００１重量部以上であれば望ましい帯電防止性能が発現しやすく、１０重量部以下であれば接着性能を損なったり、接着剤層の表面へのブリードアウトに伴う被着体への移行がない又は移行を起こす可能性が軽減されるので好ましい。
 
「【実施例】  
【００６７】  
　次に、本発明について、実施例、比較例を挙げて更に詳細に説明するが、本発明はこれに限定されるものではない。  
［合成例１］  
　攪拌機、還流冷却管、窒素導入管、温度計、滴下漏斗を備え、摺り合わせ部をテフロンリングでシールした４口のセパラブルフラスコに、２官能ポリプロピレングリコール（ハイルーブＤ−６６０、分子量３０００、第一工業製薬株式会社製）２８６．０ｇ、３官能ポリプロピレングリコール（ポリハードナーＴ−５００、分子量５０００、第一工業製薬株式会社製）１５８．９g、イソホロンジイシソアネート（デグサジャパン株式会社製）４２．４ｇ、トルエン４７．３ｇ、触媒としてネオスタンＵ−８１０（ジオクチルスズジラウレート、日東化成株式会社製）０．０５ｍｇを仕込み（仕込み中のジオール／トリオールモル比：７５／２５）、９０℃まで徐々に昇温して１時間反応を行った。イソシアネート価を確認した後に、トルエン４００ｇを加え、６０℃まで冷却し、ジイソプロパノールアミンの５０重量％トルエン溶液２５．４ｇを３０分かけて滴下し、トルエン４０ｇで滴下漏斗内を洗浄した。ネオスタンＵ−８１０を２００ｍｇ追加し、よく攪拌して全体を均一としてから１００℃まで昇温し、３時間加熱した。ＩＲ（赤外分光光度計）でイソシアネート基（２２７０ｃｍ-1付近）が完全に消費されたことを確認して加熱を終了し、６０℃以下になったところでアセチルアセトン３．３６５ｇを添加し、よく攪拌した。更に、リチウムビス（トリフルオロメタンスルホニル）イミド５．０ｇを加え、均一になるまでよく攪拌した。この溶液は無色透明で、固形分５０重量％であった。これを主剤溶液（Ａ）とする。」 
 
「【表１】  
」  
 
　オ　引用文献５に記載された事項  
 
「【技術分野】  
【０００１】  
　本発明は、
帯電防止性を有する表面保護フィルム用ポリウレタン粘着剤組成物に関し、詳しくは光学分野、医療分野等に好適に用いられる帯電防止性を有する表面保護フィルム用ポリウレタン粘着剤組成物、及び表面保護フィルムに関する。
 
「【０００９】  
　アルカリ金属としては、リチウム、ナトリウム、カリウム、ルビジウム、セシウム、フランシウム等が挙げられ、アルカリ土類金属としては、ベリリウム、マグネシウム、カルシウム、ストロンチウム、バリウム 、ラジウムが挙げられる。  
　上記陰イオン半径が０．２７５ｎｍ以上の陰イオンとしては、ビス（トリフルオロメタンスルホニル）イミドアニオン（（ＣＦ3ＳＯ2）2Ｎ−）、パーフルオロブチルスルホン酸イオン（Ｃ4Ｆ9ＳＯ3−）、ビス（ペンタフルオロエタンスルホニル）イミドアニオン（（Ｃ2Ｆ5ＳＯ2）2Ｎ−）、トリス（トリフルオロメチルスルホニル）メチドアニオン（（ＣＦ3ＳＯ2）3Ｃ−）、テトラフェニル硼酸アニオン（ＢＰｈ4−）が挙げられる。 
【００１０】  
　他方、好ましい陽イオンとしては、より価数が小さい１価のイオンを有するアルカリ金属イオンが挙げられ、特に好ましくは、プロトン以外で最も移動度が高いリチウムイオンを有するリチウム塩が挙げられる。  
　このようなリチウム塩としては、
リチウムビス（トリフルオロメタンスルホニル）イミド（Ｌｉ（ＣＦ
3
ＳＯ
3
）
2
Ｎ）
【００１１】  
　塩の配合量は、
ポリウレタン１００重量部あたり０．００５〜１０重量部が好ましい。さらに好ましくは０．００７〜５重量部である。配合量が０．００５重量部未満では、帯電防止性能が低くなり、１０重量部超過では、ポリウレタンとの相溶性が悪くなり光学特性を損なう場合がある。
 本発明に用いられるポリウレタンは、特に限定されることなく使用することができ、ポリオールとイソシアネート化合物を用いて製造することができる。」  
 
「【実施例】  
【００３４】  
　以下、本発明を、実施例を用いて更に具体的に説明するが、本発明はその要旨を越えない限り以下の実施例に限定されるものではない。尚、以下の実施例及び比較例で使用した材料、および評価方法は以下に示す通りである。
＜原材料＞  
１）主剤（Ａ）  
Ａ−１：攪拌機、環流冷却管、窒素導入管、温度計、滴下漏斗を備えた四口フラスコに、ヘキサメチレンジイソシアネート（旭化成製「デュラネート５０Ｍ」）５２１．０ｇ、２官能ポリプロピレングリコール（第一工業製薬製、分子量１０００）１５４８．７ｇ、トルエン１６９９．７ｇ、及び触媒としてジオクチル錫ジラウレート（日東化成製「ネオスタンＵ−８１０」）３００ｍｇを仕込み、１時間かけて９０℃まで昇温し、その後９０℃にて２時間反応した後、赤外分光光度計で残存ＮＣＯ基を確認し、理論値（３．３９％）以下となったところで、５５℃まで冷却した。ここに３官能ポリプロピレングリコール（第一工業製薬製、分子量３５０）９０３．４ｇとトルエン１７０．０ｇを加え、再び９０℃まで昇温し３時間反応した。赤外分光光度計で残存ＮＣＯ基を確認し、完全に消えたところで７０℃まで冷却した。ここへヘキサメチレンジイソシアネート８６．８ｇとトルエン１７０ｇを加えた後、９０℃に昇温し、更に９０℃にて３時間反応した。赤外分光光度計で残存ＮＣＯ基を確認し、完全に消えていたところで反応を終了し、冷却した。温度が８０℃以下になったら、アセチルアセトン４．８５ｇを加えて３０分間よく攪拌し、錫触媒を不活性化した。この反応溶液は無色透明で、粘度８００（ｍＰａ・ｓ，２５℃）、固形分６０．５ｗｔ％であった。これを主剤溶液Ａ−１とする。  
　Ａ−２：市販ウレタン系粘着剤主剤（東洋インキ製造製「サイアバインＳＨ１０１Ｍ」） 
　Ａ−３：攪拌機、環流冷却管、窒素導入管、温度計、滴下漏斗を備えた四口フラスコに、脂肪族系３官能イソシアネート（三菱化学製「ＮＹ７１０Ａ」）２３５．８６ｇ、３官能ポリプロピレングリコール（第一工業製薬製「Ｇ３０００」）３３２３．１ｇ、メチルエチルケトン１４４１．０４ｇ、触媒としてジオクチル錫ジラウレート（日東化成製「ネオスタンＵ−８１０」）３５０ｍｇを仕込み、１時間かけて９０℃まで昇温し、その後９０℃にて２時間反応した。赤外分光光度計で残存ＮＣＯ基が完全に消えたことを確認した後、反応を終了し、冷却した。温度が８０℃以下になったところで、アセチルアセトン５．６６ｇを加えて３０分間よく攪拌し、錫触媒を不活性化した。この反応溶液は無色透明で、粘度８００（ｍＰａ・ｓ，２５℃）、固形分７１．３ｗｔ％であった。これを主剤溶液Ａ−３とする。  
　Ａ−４：攪拌機、環流冷却管、窒素導入管、温度計、滴下漏斗を備えた四口フラスコに、２官能ポリエチレングリコール（第一工業製薬製、分子量１０００）４５．３６ｇ、３官能ポリプロピレングリコール（第一工業製薬製、分子量７００）７９．３８ｇとトルエン６０．０ｇを仕込み、５０℃まで３０分かけて昇温し、その後５０℃にて３０分攪拌してポリエチレングリコールを溶解させた。ここに、１，４−ジアゾビシクロ（２，２，２）オクタン（和光純薬工業製、１級試薬）１４０ｍｇ、３−イソシアネートメチル−３，５，５−トリメチルシクロヘキシルイソシアネート（和光純薬工業製、１級試薬）１５．２６ｇの順で加え、均一になるまで攪拌させた後、３０分かけて９０℃まで再び昇温し、９０℃にて６時間反応した。赤外分光光度計で残存ＮＣＯ基を確認し、完全に消えたところで反応を終了し、冷却した。この反応溶液は白色で粘度２０７０（ｍＰａ・ｓ，２５℃），固形分７１．５ｗｔ％であった。これを主剤溶液Ａ−４とする。  
　２）硬化剤（Ｂ）  
　Ｂ−１：脂肪族系多官能イソシアネート（三菱化学製「マイテックＮＹ７１０Ａ」）  
　Ｂ−２：脂肪族系多官能イソシアネート（東洋インキ製造製「サイアバインＴ−５０１Ｂ」） ３）塩（Ｃ）  
　Ｃ−１：
リチウムビストリフルオロメタンスルホニウムイミド（シグマアルドリッチ製、純度９９．９５％）
　Ｃ−２：リチウムトリス（トリフルオロメチルスルホニル）メチド（Ｔｏｃｈｅｍ Ｐｒｏｄｕｃｔｓ Ｃｏ．製）  
　Ｃ−３：エチル硫酸−Ｎ−エチル−Ｎ，Ｎ−ジメチルーＮ−ラウリルアンモニウムを以下の方法で製造した。攪拌機、環流冷却管、窒素導入管、温度計、滴下漏斗を備えた四口フラスコに、ジメチルラウリルアンモニウム（和光純薬製、純度９７％以上）２１．３４０ｇ、水５０ｇ、ジエチル硫酸（和光純薬製、純度９７％以上）１５．４１８ｇを室温にて滴下し、３時間反応した。この反応溶液をエバポレーションした後、１００℃にて５時間減圧乾燥し、３０．２ｇの固体を得た。これを塩Ｃ−３とする。  
　Ｃ−４：
トリフルオロメタンスルホン酸リチウム（シグマアルドリッチ製、純度９６％）
　Ｃ−５：リチウムクロライド（和光純薬工業製、純度９９％以上）  
　＜評価方法＞  
　１、塗工方法  
　主剤溶液（Ａ）、硬化剤（Ｂ）、塩（Ｃ）とアセトンとを所定の配合比で混合し、攪拌子を用いて７０ｒｐｍで３０分間、均一になるまで攪拌し、粘着剤溶液とした。これを、ＰＥＴフィルム（三菱化学ポリエステルフィルム製「Ｔ１００−３８」、厚み３８μm）上に乾燥塗膜の厚みが１０±２μmとなるようにアプリケーターで塗工し、１２０℃で１分間セーフベンにて乾燥し、粘着シートを作成した。シリコンセパレーター（三菱化学ポリエステルフィルム製「ＭＲ２５」）と粘着剤面を貼り合わせ、４０℃で３日間、状態調節したものを評価用積層体サンプルとした。  
　２、評価方法  
　１）光学特性：上記の粘着剤を塗工した粘着シートの透明性を目視で確認し、以下の基準に従って評価した。  
【００３５】  
　　　　○：無色透明  
　　　　△：わずかに霞んでいる  
　　　　×：白濁している  
　２）帯電圧及び除電時間：上記の粘着剤を塗工した粘着シートを４ｃｍ四方に切り取り、スタチックオネストメーター（宍戸商会製「ＴＹＰＥ Ｓ−５１０９」）を用いて、１５５ｒｐｍ回転状態で、１０ｋＶの印加電圧を２分間かけた後の電圧（帯電圧）と、帯電圧が０ｋＶになる時間（除電時間）を３分間まで測定した。３分間で０ｋＶにならない場合は、「減衰せず」と記した。  
　３）粘着力：上記の評価用積層体サンプルからシリコンセパレーターを剥離し、その粘着面をステンレス鋼板（ＳＵＳ３０４）と貼り合わせ、２ｋｇのロールで一往復加重して圧着し、室温で１週間放置後の粘着力を剥離試験器で（１８０度ピール条件）測定した。測定条件は２３℃、６５％ＲＨ、剥離速度を０．３ｍ／ｍｉｎとした。  
　＜実施例１〜７及び比較例１〜５＞  
　１）実施例１〜７、比較例１〜５  
　表１及び２に示す塩（Ｃ）をアセトン３ｍｌに溶解し、同じく表１、２に示す主剤Ａ、硬化剤Ｂを加え、前述の塗工方法に従って基材ＰＥＴフィルムに塗布、乾燥して粘着シートを作成し、前述の評価項目に従って評価した。帯電圧評価結果と透明性評価結果を表1、２に示す。  
【００３６】  
【表１】  
」  
 
　カ　引用文献６に記載された事項  
 
「【技術分野】  
【０００１】  
　本発明は、
帯電防止粘着剤及び該粘着剤の製造方法に関する。詳しくは、本発明は、被着体表面を所定の期間、機械的及び電気的に保護するための表面保護フィルムに好適な粘着剤に関する。より詳しくは、本発明の粘着剤は、液晶パネル、プラズマディスプレイ、偏光板、ＣＲＴ（ブラウン管）等の光学部品の表面保護用粘着フィルム形成に好適に用いられる。
 
「【０００９】  
　本発明の目的は、
各種ディスプレイ、偏光板等の光学部材の表面保護粘着フィルム用の粘着剤として好適な透明性に優れ着色もほとんどなく、再剥離性に優れ、剥離時の剥離帯電が少ない帯電防止粘着剤を提供する
 
「【００３７】  
　本発明に用いられる
イオン化合物（Ｂ）としては、
過塩素酸リチウム
過塩素酸リチウム等が好ましい。
【００３８】  
　また、
その含有量は、粘着剤固形分１００重量％中に０．１〜５０重量％であることが好ましい。さらに好ましくは１〜３０重量％である。０．１重量％未満では十分なイオン導電性が得られず、５０重量％よりも多くイオン化合物（Ｂ）を含有しても導電性向上の効果がほとんど期待できなくなり、さらに粘着物性の低下、及び樹脂との相溶性の低下により塗膜の白化が起こりやすくなるので好ましくない。
 
「【実施例】  
【００５８】  
合成例１  
　撹拌機、還流冷却管、窒素導入管、温度計、滴下ロートを備えた４口フラスコにポリエステルポリオールＰ−１０１０（２官能ポリエステルポリオール、ＯＨ価１１２、分子量１，０００、クラレ株式会社製）６８ｇ、ポリエーテルポリオールＧ−３０００Ｂ（３官能ポリエーテルポリオール、ＰＯ鎖１００重量％、ＯＨ価５６、分子量３０００、旭電化株式会社製）２６５ｇ、トルエン１２５ｇ、
過塩素酸リチウム
 　赤外分光光度計（ＩＲ）でイソシアネート基の消失を確認した後、冷却してトルエン１１５ｇを加えた。この反応溶液は無色透明で固形分６０％、粘度３，０００ｃｐｓ、Ｍｗ（重量平均分子量）５０，０００であった。  
【００５９】  
合成例２  
　撹拌機、還流冷却管、窒素導入管、温度計、滴下ロートを備えた４口フラスコにポリエステルポリオールＰ−１０１０（２官能ポリエステルポリオール、ＯＨ価１１２、分子量１，０００、クラレ株式会社製）６８ｇ、ポリエーテルポリオールＧＬ−３０００（３官能ポリエーテルポリオール、ＥＯ／ＰＯ＝２０／８０重量％、ＯＨ価５６、分子量３０００、旭電化株式会社製）２６５ｇ、トルエン１２５ｇ、
過塩素酸リチウム
　赤外分光光度計（ＩＲ）でイソシアネート基の消失を確認した後、冷却してトルエン１１５ｇを加えた。この反応溶液は無色透明で固形分６０％、粘度３，５００ｃｐｓ、Ｍｗ（重量平均分子量）６０，０００であった。  
【００６０】  
合成例３  
　撹拌機、還流冷却管、窒素導入管、温度計、滴下ロートを備えた４口フラスコにポリエステルポリオールＰ−１０１０（２官能ポリエステルポリオール、ＯＨ価１１２、分子量１，０００、クラレ株式会社製）６８ｇ、ポリエーテルポリオールＧＬ−３０００（３官能ポリエーテルポリオール、ＥＯ／ＰＯ＝２０／８０重量％、ＯＨ価５６、分子量３０００、旭電化株式会社製）２６５ｇ、トルエン１２５ｇ、
塩化リチウム
　赤外分光光度計（ＩＲ）でイソシアネート基の消失を確認した後、冷却してトルエン１１５ｇを加えた。この反応溶液は無色透明で固形分６０％、粘度３，４００ｃｐｓ、Ｍｗ（重量平均分子量）５５，０００であった。  
【００６１】  
合成例４  
　撹拌機、還流冷却管、窒素導入管、温度計、滴下ロートを備えた４口フラスコにポリエステルポリオールＰ−１０１０（２官能ポリエステルポリオール、ＯＨ価１１２、分子量１，０００、クラレ株式会社製）６８ｇ、ポリエーテルポリオールＧＬ−３０００（３官能ポリエーテルポリオール、ＥＯ／ＰＯ＝２０／８０重量％、ＯＨ価５６、分子量３０００、旭電化株式会社製）２６５ｇ、トルエン１２５ｇ、
過塩素酸リチウム
　赤外分光光度計（ＩＲ）でイソシアネート基の消失を確認した後、冷却してトルエン１１５ｇを加えた。この反応溶液はやや白濁しており、固形分５８％、粘度３，３００ｃｐｓ、Ｍｗ（重量平均分子量）５０，０００であった。  
・・・（略）・・・  
【表１】  
」  
 
　キ　引用文献７に記載された事項  
 
「【技術分野】  
【０００１】  
　本発明は、
被着体から剥離する際に剥離帯電を起こすことのない粘着シートに関する。
 
「【００３３】  
　次に、アルカリ金属塩としては、
リチウム塩
　陰イオンとしては、ビス（トリフルオロメタンスルホニル）イミドアニオン（（ＣＦ3ＳＯ2）2Ｎ-）、パーフルオロブチルスルホン酸イオン（Ｃ4Ｆ9ＳＯ3-）、ビス（ペンタフルオロエタンスルホニル）イミドアニオン（（Ｃ2Ｆ5ＳＯ2）2Ｎ-）、トリス（トリフルオロメチルスルホニル）メチドアニオン（（ＣＦ3ＳＯ2）3Ｃ-）、テトラフェニル硼酸アニオン（ＢＰｈ4-）があげられる。 
【００３４】  
　他方、好ましい陽イオンとしては、より価数が小さい１価のイオンを有するアルカリ金属イオンがあげられ、特に好ましくは、プロトン以外で最も移動度が高いリチウムイオンを有するリチウム塩があげられる。  
　このようなリチウム塩としては、
リチウムビス（トリフルオロメタンスルホニル）イミド（Ｌｉ（ＣＦ
3
ＳＯ
3
）
2
Ｎ）
【００３５】  
　
アルカリ金属塩の配合量は、ウレタン樹脂１００質量部に対し２〜１０質量部が好ましい。さらに好ましくは３〜７質量部である。配合量が２質量部未満では、帯電防止性が不足する場合があり、１０質量部を超過しても、帯電防止性の向上はほとんどないうえ、ウレタン樹脂との相溶性が悪化することにより、粘着層からアルカリ金属塩が析出し被着体を汚染する場合がある。
 
「【実施例】  
【００４４】  
　以下、本発明を実施例に基づいて具体的に説明するが、本発明はこれらの実施例に限定されない。  
【００４５】  
１．粘着シートの作製  
［実施例及び比較例］  
　以下に示す実施例及び比較例の粘着層塗布液の構成成分を、表１〜２記載の固形分比（質量部）でメチルエチルケトン（ＭＥＫ）と共に混合、撹拌し実施例及び比較例の粘着層塗布液（固形分４１％）を得た。次に基材として、厚み１２５μｍのポリエチレンテレフタレートフィルム（ルミラーＴ−６０、東レ社製）の一方の面に、乾燥後の厚みが７μｍとなるよう各粘着層塗布液をバーコート法により塗布、乾燥して粘着層を形成し、セパレータとして厚み５０μｍのポリエチレンフィルム（Ｍ−４ブルー、タマポリ社製）と貼り合せた。次いで２３℃の環境に、７２時間エージングすることにより実施例及び比較例の粘着シートを作製した。  
・・・（略）・・・  
【００５２】  
　Ｃ３：
リチウムイミド塩（物質名：リチウムビス（トリフルオロメタンスルホニル）イミド、製品名：ＥＦ−Ｎ１１５、三菱マテリアル電子化成社製）
 
「【表１】  
」  
 
（３）引用文献１に記載された発明の認定  
 
　引用文献１の請求項１には、「末端に第１級の水酸基を有し、水酸基価１０〜４０ｍｇＫＯＨ／ｇであるポリウレタン樹脂（Ａ）１００重量部、多官能イソシアネート化合物（Ｂ）１〜２０重量部、ならびにポリアルキレングリコール系化合物、エポキシ系化合物およびリン酸エステル系化合物から選ばれる少なくとも１種（Ｃ）１０〜１００重量部を含有することを特徴とする再剥離型ウレタン粘着剤組成物。」との記載がある。  
　ここで、【表１】における実施例１〜１３についてみると、（Ｃ）成分として、アルキレングリコール系（モノサイザー Ｗ−２６０、モノサイザー Ｗ−２６２、アデカサイザー　ＲＳ−７００、アデカサイザー　ＲＳ−７３５）、エポキシ系（サンソサイザー　Ｅ−４０３０、サンソサイザー　Ｅ−６０００）、リン酸系（ＴＯＰ）のうち、いずれか一つを用いることが記載されている。  
　そして、（Ｃ）成分の詳細はそれぞれ、【００９１】の記載によれば、Ｗ−２６０：モノサイザーＷ−２６０（
ポリアルキレングリコール系化合物
ポリアルキレングリコール系化合物
ポリアルキレングリコール系化合物
ポリアルキレングリコール系化合物
エポキシ系化合物
エポキシ系化合物
リン酸エステル系化合物
　なお、上記「Ｗ−２６０」の分子量について、【００９１】には「５５」と記載されているが、「５５６」の誤記と認める（参照：www.dic-global.com/jp/ja/products/additive/modifier/high_function/polyurethane.html）。  
　そして、引用文献１に記載された（Ｃ）成分の分子量は、約３５０（サンソサイザーＥ−４０３０）〜約８５０（アデカサイザーＲＳ−７３５）であるといえる。  
 
　したがって、引用文献１には、以下の発明が記載されていると認められる。  
 
「末端に第１級の水酸基を有し、水酸基価１０〜４０ｍｇＫＯＨ／ｇであるポリウレタン樹脂（Ａ）１００重量部、多官能イソシアネート化合物（Ｂ）１〜２０重量部、分子量３５０〜８５０の化合物であって、ポリアルキレングリコール系化合物（モノサイザー Ｗ−２６０、モノサイザー Ｗ−２６２、アデカサイザー　ＲＳ−７００、アデカサイザー　ＲＳ−７３５）、エポキシ系化合物（サンソサイザー　Ｅ−４０３０、サンソサイザー　Ｅ−６０００）、及び、リン酸エステル系化合物（ＴＯＰ）からなる群より選択される１種の化合物（Ｃ）を１０〜１００重量部含有する、再剥離型ウレタン粘着剤組成物。」（以下、「引用発明１」という。）  
 
（４）引用発明１と本件発明１との対比  
 
　引用発明１における「末端に第１級の水酸基を有し、水酸基価１０〜４０ｍｇＫＯＨ／ｇである水酸基を含有するポリウレタン樹脂（Ａ）」、「多官能イソシアネート化合物（Ｂ）」、及び、「再剥離型ウレタン粘着剤組成物」はそれぞれ、本件発明１における「水酸基を含有するポリウレタン樹脂（Ａ）」、「多官能イソシアネート化合物（Ｂ）」、及び、「ウレタン系粘着剤組成物」に相当している。 
　また、引用発明１における「ポリアルキレングリコール系化合物（モノサイザー Ｗ−２６０、モノサイザー Ｗ−２６２、アデカサイザーＲＳ−７００、アデカサイザーＲＳ−７３５）」は、本件明細書の【００３０】にポリエーテルエステル化合物の製品として例示される「モノサイザー Ｗ−２６０」、「モノサイザー Ｗ−２６２」、「アデカサイザー　ＲＳ−７００」、「アデカサイザーＲＳ−７３５」と同一であることから、本件発明１における「ポリエーテルエステル化合物」に相当し、引用発明１における「エポキシ系化合物（サンソサイザーＥ−４０３０、サンソサイザーＥ−６０００）」は、本件明細書の【００２９】にエポキシ化脂肪酸エステル化合物の製品として例示される「サンソサイザーＥ−４０３０」、「サンソサイザーＥ−６０００」と同一であることから、本件発明１における「エポキシ化脂肪酸エステル化合物」に相当し、引用発明１における「リン酸エステル系化合物（ＴＯＰ）」は、本件明細書の【００３１】にリン酸エステル化合物の製品として例示される「ＴＯＰ」と同一であることから、本件発明１における「リン酸エステル化合物」に相当しているといえ、これらは、本件発明１と同様に、水酸基及びイソシアネート基を含有しないといえる。
　さらに、これらの３種の化合物の分子量に関し、引用発明１における（Ｃ）成分と本件発明における（Ｃ）成分とを対比すると、引用発明１は「分子量３５０〜８５０の化合物」であるのに対し、本件発明における（Ｃ）成分は、「分子量２５０〜１０００の化合物」であるから、分子量３５０〜８５０の範囲で重複している。 
　加えて、（Ｃ）成分の含有量に関し、引用発明１は、「ポリウレタン樹脂（Ａ）１００重量部」に対し、「（Ｃ）を１０〜１００重量部含有する」ものであるから、このことは、本件発明１の「（Ｃ）成分を（Ａ）成分１００重量部に対して１０〜１００重量部含有する」に相当している。 
 
　したがって、引用発明１と本件発明１とを対比した場合の一致点及び相違点は以下のとおりである。  
 
＜一致点＞  
「水酸基を含有するポリウレタン樹脂（Ａ）、多官能イソシアネート化合物（Ｂ）、水酸基及びイソシアネート基を含有しない分子量３５０〜８５０の化合物であって、エポキシ化脂肪酸エステル化合物、ポリエーテルエステル化合物及びリン酸エステル化合物からなる群より選択される１種の化合物（Ｃ）を（Ａ）成分１００重量部に対して１０〜１００重量部含有する、ウレタン系粘着剤組成物。」  
＜相違点１＞
　ポリウレタン樹脂（Ａ）に関し、本件発明１においては、「ポリオールとしてポリエーテルポリオールのみを用いて製造」しているものに特定しているのに対し、引用発明１においては、それが特定されていない点。
＜相違点２＞
　イオン化合物（Ｄ）に関し、本件発明１においては、「リチウムビス（トリフルオロメタンスルホニル）イミド及びトリフルオロメタンスルホン酸リチウムのいずれか１種以上であるイオン化合物（Ｄ）を含有し、（Ｄ）成分を（Ａ）〜（Ｃ）成分の合計１００重量部に対して０．０５〜５重量部、（Ｄ）成分を（Ｃ）成分の合計１００重量部に対して０．２〜１６重量部含有」しているのに対し、引用発明１においては、それが特定されていない点。
 
（５）相違点についての検討  
　相違点１について検討する。
　引用文献１の【０００３】には、「ポリウレタン樹脂に用いられるポリオール成分としては、ポリエーテルポリオールあるいはポリエステルポリオールがよく知られており、このうち、ポリエーテルポリオールを使用したウレタン粘着剤は、柔軟性が出て粘着力は向上するが、凝集力が低下して糊残りしやすくなるといった問題点がある。」との記載、すなわち、ポリウレタン樹脂に用いるポリオール成分として、ポリエーテルポリオールのみを用いると、糊残りという問題がある旨記載されている。
　そして、引用文献１の【００１８】には、「（Ａ）成分は、ポリエーテル系ポリオールとポリエステル系ポリオールと多官能イソシアネート化合物とをウレタン反応触媒の存在又は非存在下で重合反応させて得られる。」と記載され、ポリウレタン樹脂（Ａ）成分は、ポリエーテル系ポリオールに加えて、ポリエステル系ポリオールをも用いることが前提となっていることがわかる。
　さらに、実施例をみても、すべての合成例１〜８において「クラレポリオールＰ−１０１０」というポリエステルポリオールを用いており、ポリエーテルポリオールのみを用いたポリウレタン樹脂（Ａ）についての開示はない。
　そうすると、当業者にしてみれば、【００１６】の記載によれば被着体に糊残りが生じにくいとしている引用発明１のポリウレタン樹脂（Ａ）に用いるポリオール成分として、あえて糊残りが生じやすいとされるポリエーテルポリオールのみを採用する動機はないといえる。
　そして、引用文献２〜７を参酌したとしても、ポリウレタン樹脂（Ａ）に用いるポリオール成分として、ポリエーテルポリオールのみを採用する根拠は見いだせない。
　また、本件訂正事項７によって訂正された、本件明細書の【００１８】には、「リワーク性の点から、（ａ１）成分は、・・・（中略）・・・ポリエーテルポリオールのみを用いることが好ましい」と記載され、実施例においても、ポリエーテルポリオールのみを用いた場合（実施例１〜１１、１４）は、ポリエーテルポリオールとポリエステルポリオールとを併用した場合（実施例１２、１３）と比べ、リワーク性に優れる（粘着力が低い）という効果を奏することが具体的に示されている。
　したがって、当該相違点１は実質的なものであり、相違点２について検討するまでもなく、本件発明１は、引用発明１、及び、引用文献２〜７に記載の事項に基づいて、当業者が容易に想到し得たものであるとはいえない。 
（６）本件発明２、６、７について  
 
　本件発明２は、本件発明１において、「上記（Ａ）成分がポリエーテルポリオール及び脂肪族ジイソシアネートを含有する組成物の反応物である」と特定したものであり、本件発明６は、プラスチックフィルム基材に本件発明１、２のいずれかに記載のウレタン系粘着剤組成物の粘着層が形成された粘着フィルムであり、本件発明７は、プラスチックフィルム基材に本件発明１、２のいずれかに記載のウレタン系粘着剤組成物の粘着層が形成された光学部材の表面保護用フィルムである。
　そして、上記（５）で述べたとおり、本件発明１が当業者にとって容易に想到し得たとはいえないのであるから、本件発明１を引用しているこれら本件発明２、６、７についても、当業者が容易に想到し得たとはいえない。
 
（７）まとめ  
 
　以上のとおりであるから、本件発明１、２、６、７は、引用発明１、及び、引用文献２〜７に記載の事項に基づいて、当業者が容易に発明をすることができたものであるとはいえない。 
 
２　取消理由２（実施可能要件）及び取消し理由３（サポート要件）について 
（１）本件発明の課題について  
　本件発明の解決すべき課題は、「本発明は、被着体への汚染が少なく、リワーク性にも優れた帯電防止性を有する粘着剤組成物、ならびにそれを用いた粘着フィルムおよび表面保護用フィルムを提供する」（本件明細書【０００７】）ことである。  
 
（２）イオン化合物（Ｄ）について  
　本件訂正により、本件発明１において単に「イオン化合物（Ｄ）」と記載されていたところを、「リチウムビス（トリフルオロメタンスルホニル）イミド及びトリフルオロメタンスルホン酸リチウムのいずれか１種以上であるイオン化合物（Ｄ）」に訂正され、具体的に実施例で用いられている２種に限定された。
　本件明細書の【表１】をみると、これら２種のイオン化合物（Ｄ）については、「表面抵抗率」、「汚染性」、「粘着力」の評価において、いずれも優れた効果、すなわち、帯電防止性を有し、被着体への汚染が少なく、リワーク性にも優れるという効果を奏することが示されているといえる。
　したがって、本件発明１が、（Ｄ）成分として、「リチウムビス（トリフルオロメタンスルホニル）イミド及びトリフルオロメタンスルホン酸リチウムのいずれか１種以上であるイオン化合物（Ｄ）」に特定されている以上、発明の詳細な説明の記載が、発明の課題が解決できることを当業者が認識できるように記載された範囲を超えているとはいえない。また、本件発明２、、６〜７についても同様である。  
 
　また、本件発明１が、（Ｄ）成分として、「リチウムビス（トリフルオロメタンスルホニル）イミド及びトリフルオロメタンスルホン酸リチウムのいずれか１種以上であるイオン化合物（Ｄ）」に特定されているから、上記課題を解決することを確認するために、当業者に期待し得る程度を超える試行錯誤、複雑高度な実験等をする必要があるともいえず、発明の詳細な説明は、当業者が本件発明の実施をすることができる程度に明確かつ十分に記載されているといえる。 
（３）申立人２の主張について
　申立人２は、平成３０年８月１６日付け意見書において、「トリフルオロメタン酸リチウムについては、（Ｃ）成分の合計１００重量部に対して０．２〜１６重量部の範囲内で本件発明の効果を奏し得ることが、本件特許明細書の記載によりサポートされていない」（第５頁）と主張している。
　この点、確かにトリフルオロメタン酸リチウムについては実施例１４に記載があるのみであって、実施例においては、（Ｃ）成分の合計１００重量部に対して０．２〜１６重量部のすべての範囲内で開示されていないが、実施例が１点のみであるからといって、０．２〜１６重量部のすべての範囲内で効果を奏しないとはいいきれず、また、本件明細書の【００３３】、【００３４】、及び、実施例の記載によれば、実施例１４におけるトリフルオロメタン酸リチウムを使用した場合に本件発明の効果が得られることが示され、リチウムビス（トリフルオロメタンスルホニル）イミドを使用した場合と比べて多少の違いがあるとしても、本件発明の課題を解決する上で問題となる程度ではないことを考慮すると、リチウムビス（トリフルオロメタンスルホニル）イミドと化学的構造が類似しているトリフルオロメタン酸リチウムでも、リチウムビス（トリフルオロメタンスルホニル）イミドと同様の範囲で本件発明の効果を奏すると理解できる。
　したがって、トリフルオロメタン酸リチウムについては、（Ｃ）成分の合計１００重量部に対して０．２〜１６重量部の範囲内で本件発明の効果を奏し得ることが、本件特許明細書の記載によりサポートされていない、とまではいえない。 
 
３　取消理由通知において採用しなかった特許異議申立について 
 
（１）申立１における甲第２号証を主引例とした場合について 
 
　ア　引用文献２に記載された事項 
　甲第２号証（引用文献２：特開２０１５−９８５０３号公報）には、上記「１（１）イ」で示したとおりの記載がある。 
　すなわち、引用文献２には、光学部材に表面を保護するためのウレタン系粘着剤において、光学部材からの表面保護フィルムの剥離に際して発生する静電気が、液晶分子の配向を損失させたりパネルの欠損を生じさせたりするため、糊残り防止性及びリワーク性に加え、優れた帯電防止性が求められること（【０００９】、【００１１】）、ポリウレタン樹脂は、ポリオール（Ａ）と多官能イソシアネート化合物（Ｂ）を含有する組成物を硬化させて得られるものであること（【請求項１】）、ポリウレタン樹脂の濡れ速度を向上させるために、好ましくは、数平均分子量Ｍｎが２００〜４００の脂肪酸エステルを配合すること（【００６９】、【００７１】）、また、その脂肪酸エステルの含有割合は、ポリオール（Ａ）に対して、好ましくは５重量％〜５０重量％（ポリオール（Ａ）１００重量部に対して５〜５０重量部）であることが記載されている（【００７０】）。 
　また、ウレタン系粘着剤には帯電防止性を付与するために、リチウムビス（トリフルオロメタンスルホニル）イミド、又はリチウムビス（フルオロスルホニル）イミド等の、アルカリ金属塩を含むイオン性液体を所定量配合することが記載され（【０１１３】、【０１２８】、【表１０】）、具体的には、【表１０】によると、イオン性液体の配合量は、ポリオール（Ａ）、多官能イソシアネート化合物（Ｂ）、及び、脂肪酸エステルの合計配合量１４８重量部に対し、０．０１、０．１、１又は１０重量部であるから、ポリオール（Ａ）と多官能イソシアネート化合物（Ｂ）と脂肪酸エステルの合計１００重量部に対しては、約０．００６８、約０．０６８、約０．６８、又は約６．８重量部と計算され、また、脂肪酸エステル３０重量部に対し、０．０１、０．１、１又は１０重量部であるから、脂肪酸エステル１００重量部に対しては、約０．０３、約０．３３、約３．３又は約３３重量部と計算される。 
 
　イ　引用発明の認定 
　以上の記載からすれば、引用文献２には次の発明（以下、「引用発明２−１」という。）が記載されていると認められる。 
 
「ポリオール（Ａ）と多官能イソシアネート化合物（Ｂ）とを含有する組成物を硬化させて得られるポリウレタン樹脂、数平均分子量Ｍｎが２００〜４００の脂肪酸エステル、並びに、リチウムビス（トリフルオロメタンスルホニル）イミド等のアルカリ金属塩を含むイオン性液体を含有し、前記イオン性液体をポリオール（Ａ）、多官能イソシアネート化合物（Ｂ）、及び脂肪酸エステルの合計１００重量部に対して約０．００６８、約０．０６８、約０．６８、又は約６．８重量部、かつ、脂肪酸エステル１００重量部に対して、約０．０３、約０．３３、約３．３又は約３３重量部含有し、前記脂肪酸エステルを、ポリオール（Ａ）１００重量部に対して５〜５０重量部含有するウレタン系粘着剤」 
 
　ウ　引用発明２−１と本件発明１との対比・判断 
　引用発明２−１の「脂肪酸エステル」は、本件明細書の【００２８】に（Ｃ）成分として例示されており、その例示化合物（引用文献２の【００７２】）からみて水酸基及びイソシアネート基を含有していない。また、本件発明１の化合物（Ｃ）の分子量は、式量又は数平均分子量であるから（本件明細書の【００２７】）引用発明２−１の「数平均分子量Ｍｎが２００〜４００の脂肪酸エステル」は、本件発明１における「水酸基及びイソシアネート基を含有しない分子量２５０〜１０００の化合物であって、エポキシ化脂肪酸エステル化合物、ポリエーテルエステル化合物及びリン酸エステル化合物からなる群より選択される少なくとも１種の化合物（Ｃ）」と「脂肪酸エステル」を含む点で一致している。 
　また、引用発明２−１の「リチウムビス（トリフルオロメタンスルホニル）イミド等のアルカリ金属塩を含むイオン性液体」は、本件発明１における「リチウムビス（トリフルオロメタンスルホニル）イミド及びトリフルオロメタンスルホン酸リチウムのいずれか１種以上であるイオン化合物（Ｄ）」に相当している。 
　そして、引用発明２−１の「アルカリ金属塩を含むイオン性液体を含有し、前記イオン性液体を」「脂肪酸エステル１００重量部に対して、約０．０３、約０．３３、約３．３又は約３３重量部含有」することは、本件発明１における「イオン化合物（Ｄ）を含有し、（Ｄ）成分を」「（Ｃ）成分の合計１００重量部に対して０．２〜１６重量部含有」することと、脂肪酸エステル１００重量部に対して約０．３３又は約３．３重量部含有する点で一致している。 
　また、引用発明２−１の「ウレタン系粘着剤」は、複数の成分を含む組成物であるから、本件発明１の「ウレタン系粘着剤組成物」に相当している。
 
　したがって、引用発明２−１と本件発明１とを対比すると、一致点、相違点は以下のとおりである。 
 
＜一致点＞ 
「脂肪酸エステル（Ｃ）、リチウムビス（トリフルオロメタンスルホニル）イミド等のイオン化合物（Ｄ）を含有し、（Ｄ）成分を（Ｃ）成分の合計１００重量部に対して約０．３３又は約３．３重量部含有する、ウレタン系粘着組成物」 
 
＜相違点１＞ 
　本件発明１は、「水酸基を含有するポリウレタン樹脂（Ａ）、多官能イソシアネート化合物（Ｂ）」を含有するウレタン系粘着剤組成物であるのに対し、引用発明２−１は、「ポリオール（Ａ）と多官能イソシアネート化合物（Ｂ）とを含有する組成物を硬化させて得られるポリウレタン樹脂」を含有するウレタン系粘着組成物である点。 
 
＜相違点２＞ 
　（Ｄ）成分の含有量に関し、本件発明１は、「（Ａ）〜（Ｃ）成分の合計１００重量部に対して０．０５〜５重量部」含有するのに対し、引用発明２−１は、「ポリオール（Ａ）、多官能イソシアネート化合物（Ｂ）、及び脂肪酸エステルの合計１００重量部に対して約０．００６８、約０．０６８、約０．６８、又は約６．８重量部」含有する点。 
 
＜相違点３＞ 
　（Ｃ）成分の含有量に関し、本件発明１は、「（Ａ）成分１００重量部に対して１０〜１００重量部」含有するのに対し、引用発明２−１は、「ポリオール（Ａ）１００重量部に対して５〜５０重量部」含有する点。
＜相違点４＞
　ポリウレタン樹脂（Ａ）に関し、本件発明１は、「ポリオールとしてポリエーテルポリオールのみを用いて製造」したものに特定しているのに対し、引用発明２−１は、それが特定されていない点。 
 
　エ　相違点１についての検討 
　周知技術を示す甲１−５（プラスチック機能性高分子材料事典）には、ポリウレタン樹脂の製造方法が紹介されている。すなわち、イソシアネートとポリオールを予め反応させイソシアネート基末端プレポリマーを合成し、これに硬化剤を混合・反応させてポリウレタン樹脂を形成するプレポリマー法と、イソシアネート以外の原料を混合した混合物を調整し、これと未変性のイソシアネートを混合・反応させてポリウレタン樹脂を成形するワンショット法とが記載されている（５０５頁左欄）。 
　また、周知技術を示す甲１−６（特開２０１４−１６２８２１号公報）には、表面保護フィルムを形成するためのウレタン系粘着剤の主成分であるポリウレタン系樹脂について、ポリオール（Ａ）と多官能イソシアネート化合物（Ｂ）を含有する組成物から得られるポリウレタン系樹脂であるか、又は、ウレタンプレポリマー（Ｃ）を含有する組成物から得られるポリウレタン系樹脂であることが記載されている（請求項１、５、６等）。 
　すなわち、ウレタンポリマー（ポリウレタン樹脂）としてのポリウレタンポリオールと多官能イソシアネートを反応させる方法（いわゆるプレポリマー法）と、ポリオールと多官能イソシアネートとを一度に反応させる方法（いわゆるワンショット法）とがあることは周知であるといえる。 
　ここで、引用発明２−１についてみると、ポリウレタン樹脂は、ポリオール（Ａ）と多官能イソシアネート化合物（Ｂ）とを含有する組成物を硬化して得られるものであるから、ワンショット法により得られるものであるといえる。他方、本件発明１についてみると、水酸基を含有するポリウレタン樹脂と多官能イソシアネート化合物（Ｂ）を反応させる方法で粘着剤のポリウレタン樹脂を得ているのであるから、上記プレポリマー法であるといえる。
　つまり、相違点１は、ポリウレタン樹脂の製造方法が相違していることに伴って、（Ａ）成分が相違しているものといえる。 
　ポリウレタン樹脂の製造方法に関し、引用文献２の【００７６】には、「ウレタンプレポリマーを経由させて得られるポリウレタン系樹脂では、本発明の効果が発現し得ないおそれがあるため、ポリオール（Ａ）と多官能イソシアネート化合物（Ｂ）を含有する組成物を硬化させてポリウレタン系樹脂を得る方法としては、好ましくは、ウレタンプレポリマーを経由させてポリウレタン系樹脂を得る方法以外の方法である。」と記載されており、つまり当業者であれば、引用発明２−１においては、好ましくはプレポリマー法を用いない方がよいと解するのが通常の理解であるから、ポリウレタンの製造方法に関する限り、引用発明２−１における「ワンショット法」を、本件発明１における「プレポリマー法」に変更させることは、当業者ならば通常行わないといえる。 
　また、上記二つの製造方法の相違により、分子量や架橋構造の異なるポリウレタン樹脂が得られることは技術的に明らかであって、しかも、そのようなポリウレタン樹脂に、特定量の（Ｃ）成分と（Ｄ）成分が加わるのであるから、これらを含む粘着剤組成物の物性や挙動、そして、被着体への汚染が少なく、リワーク性にも優れた帯電防止性を有するという効果については、当業者であっても予測が困難であるといえる。 
　したがって、ポリウレタン樹脂を製造する方法について、プレポリマー法やワンショット法などの方法があることが周知であるとしても、ワンショット法をプレポリマー法に変更するには阻害要因があって、効果の予測も困難であるから、引用発明２−１をもとに、ワンショット法をプレポリマー法に変更することは、当業者が容易になし得ることではない。 
　よって、引用発明２−１のワンショット法に対応する「ポリオール（Ａ）と多官能イソシアネート化合物（Ｂ）とを含有する組成物を硬化させて得られるポリウレタン樹脂」を含有するウレタン系粘着組成物を、本件発明１におけるプレポリマー法に対応する「水酸基を含有するポリウレタン樹脂（Ａ）、多官能イソシアネート化合物（Ｂ）」を含有するウレタン系粘着剤組成物とすることは、当業者が容易になし得ることではない。 
 
　オ　小括 
　上記エの相違点１で検討したとおり、相違点１は実質的な相違点であるといえるから、相違点２〜４については検討するまでもなく、引用発明２−１をもとに本件発明１とすることは、当業者が容易になし得ることであるとはいえず、本件発明１は、引用文献２を主引例とした場合については、特許法第２９条第２項の規定に違反しているとはいえない。 
　また、本件発明２、６、７は、すべて本件発明１を引用するものであるから、本件発明２、６、７についても、引用文献２を主引例とした場合については、特許法第２９条第２項の規定に違反しているとはいえない。 
 
（２）申立２における甲２−２（特開２０１５−１５１４２９号公報）を主引例とした場合について 
 
　ア　甲２−２には以下の記載がある。 
 
「【請求項１】 
　
ポリウレタンのプレポリマーおよびカルボン酸エステルを含む粘着剤
 
（Ａ） 前記カルボン酸エステルが、分子中にエーテル結合を含む。 
 
（Ｂ） 前記カルボン酸エステルが、１分子中に炭素原子を３１個以上含む。」 
 
「【請求項１７】 
　前記化学式（II）で表されるカルボン酸エステルが、
下記化学式（１００１）で表されるカルボン酸エステル
【化１００１】 
【化１０１０】 
」 
 
「【０００５】 
　ウレタン粘着剤等の粘着剤を用いた粘着シート（粘着テープ）は、例えば、前記粘着剤を基材に塗工し、加熱して（必要に応じ、加熱とともに乾燥して）粘着層を形成することにより、製造することができる。 
【０００６】 
　しかし、ウレタン粘着剤を基材に塗工した後の加熱温度が低すぎると、前記粘着層の硬化（架橋反応）が不十分となり、前記基材の端からはみ出すおそれがある。また、加熱とともに乾燥（溶媒の除去）を行う場合、前記加熱温度が低すぎると、乾燥に時間を要するため、生産性の低下を招くおそれがある。一方、前記加熱温度が高すぎると、前記粘着層の、前記基材に対する密着性が低下するおそれがある。 
【０００７】 
　そこで、
本発明は、粘着剤を基材に塗工した後の加熱温度を高くすることが可能で生産性がよく、かつ、前記基材と粘着層との密着性が良好な粘着剤、それを用いた粘着シート、粘着シートの製造方法、および画像表示装置の提供を目的とする。
 
「【００９８】 
　また、本発明の粘着剤において、前記カルボン酸エステルの含有率は、特に限定されないが、さらに良好な基材密着性を発現する観点、および、被粘着物に対する優れた濡れ性（濡れ広がり性）を発現する観点から、本発明の粘着剤の全重量に対し、５重量％以上が好ましい。また、前記カルボン酸エステルの含有率は、塗布した粘着剤が基材の端からはみ出すことを防止する観点から、本発明の粘着剤の全重量に対し、５０重量％以下が好ましい。
前記カルボン酸エステルの含有率は、本発明の粘着剤の全重量に対し、より好ましくは１０〜３０重量％、さらに好ましくは１５〜２５重量％である。
【００９９】 
［１−２．カルボン酸エステル以外の成分］ 
　本発明の粘着剤において、前記カルボン酸エステル以外の成分は、特に限定されず、例えば、一般的な粘着剤と同様またはそれに準じても良い。 
【０１００】 
　例えば、本発明の粘着剤は、前述のとおり、さらに、プレポリマーを含むことが好ましい。この場合において、本発明の粘着剤が、さらに、架橋剤を含んでいても良いが、含んでいなくても良い。粘着剤保存中の不要な架橋（硬化）等を防止する観点からは、本発明の粘着剤は、プレポリマーを含み、架橋剤を含まないことが好ましい。その場合、例えば、粘着シート製造時における前記「塗工工程」等において、本発明の粘着剤に前記架橋剤を混合等することが好ましい。 
【０１０１】 
　前述のとおり、前記
プレポリマーは、ポリオールおよびポリイソシアネートから合成されるポリウレタンポリオールであることがより好ましい。
本発明の粘着剤が、架橋剤として、さらに、ポリイソシアネートを含んでいても良いし、含んでいなくても良い。本発明の粘着剤が、架橋剤として前記ポリイソシアネートを含む場合、その含有率は、特に限定されないが、本発明の粘着剤の全重量に対し、好ましくは０．５〜７０重量％、さらに好ましくは２〜１０重量％である。
 
「【０１０６】 
　なお、前記ポリウレタンポリオール含有組成物の合成においては、例えば、（１）ポリエステルポリオール、ポリエーテルポリオール、触媒、ポリイソシアネートを全量フラスコに仕込む方法、および、（２）ポリエステルポリオール、ポリエーテルポリオール、触媒をフラスコに仕込んでポリイソシアネ−トを滴下する添加する方法が可能である。（１）の方が簡便であるが、（２）の方が反応を制御しやすいため、必要に応じて使い分けることが可能である。」 
 
「【０１０８】 
　前記ポリオールは、特に限定されず、例えば、二官能（一分子中に水酸基を二個有する）でも三官能以上（一分子中に水酸基を三個以上有する）でも良いが、三官能以上であることが好ましく、三官能であることが特に好ましい。また、前記ポリオールは、一種類のみ用いても複数種類併用しても良い。前記ポリオールは、特に限定されないが、例えば、ポリエステルポリオールおよびポリエーテルポリオールの一方または両方でも良い。」 
 
「【０１１４】 
　前記ポリイソシアネート（有機ポリイソシアネート化合物）としては、特に限定されないが、例えば、公知の芳香族ポリイソシアネート、脂肪族ポリイソシアネート、芳香脂肪族ポリイソシアネート、脂環族ポリイソシアネート等が挙げられる。また、ポリイソシアネートは、一種類のみ用いても複数種類併用しても良い。」 
 
「【０１１６】 
　前記脂肪族ポリイソシアネートとしては、例えば、トリメチレンジイソシアネート、テトラメチレンジイソシアネート、ヘキサメチレンジイソシアネート、ペンタメチレンジイソシアネート、１，２−プロピレンジイソシアネート、２，３−ブチレンジイソシアネート、１，３−ブチレンジイソシアネート、ドデカメチレンジイソシアネート、２，４，４−トリメチルヘキサメチレンジイソシアネート等が挙げられる。」 
 
「【０１４９】 
　なお、前記表３中、「グリセリンＰＯ・ＥＯ」は、グリセリンのプロピレンオキシドおよびエチレンオキシド付加物を表す。「ＤＢＴＤＬ」は、ジブチルスズジラウレートを表す。また、脂肪酸エステルは、下記化学式（１００１）で表され、ｎが平均１２（分布を有する）の脂肪酸エステルであり、１分子中の炭素数は平均４０である。 
 」 
 
　すなわち、引用文献２には、ポリウレタンのプレポリマーおよびカルボン酸エステルを含む粘着剤に関し（【請求項１】）、カルボン酸エステルが、化学式（１００１）で表されるカルボン酸エステルであること（【請求項１７】）、プレポリマーは、ポリオールおよびポリイソシアネートから合成されるポリウレタンポリオールであることがより好ましいこと（【０１０１】）、粘着剤が、架橋剤として、さらに、ポリイソシアネートを含んでいても良いこと（【０１０１】）、脂肪酸エステルは、例えば、上記化学式（１００１）で表され、ｎが平均１２（分布を有する）の脂肪酸エステルであること（【０１４９】）が記載されている。 
 
　イ　引用発明の認定 
　以上の記載からすれば、甲２−２には次の発明（以下、「引用発明２−２」という。）が記載されていると認められる。 
 
「ポリオールおよびポリイソシアネートから合成されるポリウレタンポリオール、ポリイソシアネート、及び、下記化学式（１００１）で表され、ｎが平均１２（分布を有する）の脂肪酸エステルを含有する粘着剤（式省略）」
 
　ウ　本件発明１と引用発明２−２とを対比 
　引用発明２−２における「ポリオールおよびポリイソシアネートから合成されるポリウレタンポリオール」、「ポリイソシアネート」はそれぞれ、本件発明１における「水酸基を含有するポリウレタン樹脂（Ａ）」、「多官能イソシアネート化合物（Ｂ）」に相当している。 
　また、引用発明の２−２の「化学式（１００１）で表され、ｎが平均１２（分布を有する）の脂肪酸エステル」は、分子量が平均７９８の、水酸基及びイソシアネート基を含有しないポリエーテルエステル化合物であるから、本件発明１の「水酸基及びイソシアネート基を含有しない分子量２５０〜１０００の化合物であって、エポキシ化脂肪酸エステル化合物、ポリエーテルエステル化合物及びリン酸エステル化合物からなる群より選択される少なくとも１種の化合物（Ｃ）」に相当している。 
　そして、引用発明２−２の「粘着剤」は、ポリウレタンを含むから、本件発明１の「ウレタン系粘着剤組成物」に相当している。 
　したがって、引用発明２−２と本件発明１とを対比すると、一致点、相違点は以下のとおりである。 
 
＜一致点＞ 
「水酸基を含有するポリウレタン樹脂（Ａ）、多官能イソシアネート化合物（Ｂ）、及び、水酸基及びイソシアネート基を含有しない分子量２５０〜１０００の化合物であって、エポキシ化脂肪酸エステル化合物、ポリエーテルエステル化合物及びリン酸エステル化合物からなる群より選択される少なくとも１種の化合物（Ｃ）を含有するウレタン系粘着剤組成物。」 
 
＜相違点１’＞ 
　帯電防止剤（導電性付与剤）に関し、本件発明１は、「リチウムビス（トリフルオロメタンスルホニル）イミド及びトリフルオロメタンスルホン酸リチウムのいずれか１種以上であるイオン化合物（Ｄ）を含有し、（Ｄ）成分を（Ａ）〜（Ｃ）成分の合計１００重量部に対して０．０５〜５重量部、（Ｄ）成分を（Ｃ）成分の合計１００重量部に対して０．２〜１６重量部含有」しているのに対し、引用発明２−２は、帯電防止剤（導電性付与剤）を含有していない点 
 
＜相違点２’＞ 
（Ｃ）成分の含有量に関し、本件発明１は、「（Ｃ）成分を（Ａ）成分１００重量部に対して１０〜１００重量部含有」しているのに対し、引用発明２−２は、含有量を特定していない点
＜相違点３’＞
　ポリウレタン樹脂（Ａ）に関し、本件発明１は、「ポリオールとしてポリエーテルポリオールのみを用いて製造」したものに特定しているのに対し、引用発明２−２は、それが特定されていない点。
 
　エ　相違点１’についての検討 
　本件発明が解決すべき課題は、上記２（１）でも述べたとおり、「被着体への汚染が少なく、リワーク性にも優れた帯電防止性を有する粘着剤組成物、ならびにそれを用いた粘着フィルムおよび表面保護用フィルムを提供する」（本件明細書【０００７】）ことであり、この課題を解決する手段としては、「水酸基を含有するポリウレタン樹脂、多官能イソシアネート化合物、水酸基及びイソシアネート基を含有しない分子量２５０〜１０００の化合物、並びにイオン化合物を組み合わせた組成物にすること」（本件明細書【０００８】）である。 
　他方、引用発明２−２について、甲２−２の明細書をみると、「本発明は、粘着剤を基材に塗工した後の加熱温度を高くすることが可能で生産性がよく、かつ、前記基材と粘着層との密着性が良好な粘着剤、それを用いた粘着シート、粘着シートの製造方法、および画像表示装置の提供を目的とする。」と記載され（【０００７】）、明細書全体をみても、帯電防止性についての課題は全く記載されていない。 
　したがって、当業者にしてみれば、引用発明２−２をもとに帯電防止剤である特定量の（Ｄ）成分を添加しようとする動機はない。そして、一般に、保護フィルムに対し帯電防止剤を含有させることが周知技術であるとしても、（Ｄ）成分を「（Ａ）〜（Ｃ）成分の合計１００重量部に対して０．０５〜５重量部かつ（Ｃ）成分の合計１００重量部に対して０．２〜１６重量部」含有するように特定することは、当業者にとって容易になし得るとはいえない。 
 
　オ　小括 
　以上のとおり、相違点１’は実質的な相違点であるといえるから、相違点２’、３’については検討するまでもなく、引用発明２−２をもとに本件発明１とすることは、当業者が容易になし得ることであるとはいえず、本件発明１は、甲２−２を主引例とした場合については、特許法第２９条第２項の規定に違反しているとはいえない。 
　また、本件発明２、６、７は、すべて本件発明１を引用するものであるから、本件発明２、６、７についても、甲２−２を主引例とした場合については、特許法第２９条第２項の規定に違反しているとはいえない。 
 
（３）申立２における（Ａ）〜（Ｄ）成分の含有量に関する実施可能要件及びサポート要件違反について 
　申立人２は、申立書において、「本件特許出願時の技術常識を参酌しても、（Ａ）〜（Ｄ）の各成分を、それぞれ、ある程度以上の含有量（比率）に関わらず、前記各成分を含有してさえいれば、本件特許発明の効果を奏する剤となることが予測可能であるとはいえない。」、「したがって、本件出願時の技術常識を参酌しても、本件特許明細書に記載されている発明を本件特許発明の範囲まで拡張ないし一般化できるとは考えられない。また、本件特許明細書は、当業者が本件特許発明の実施をすることができる程度に明確かつ十分に記載されていない。」と主張している。 
　しかしながら、本件発明１は、平成３０年６月２８日付けで提出された訂正請求書による認容された訂正により、（Ｄ）成分について、実施例の記載を根拠にして、「（Ｃ）成分の合計１００重量部に対して０．２〜１６重量部含有」すると特定され、さらに、「（Ｃ）成分を（Ａ）成分１００重量部に対して１０〜１００重量部含有」すると特定され、すなわち、（Ｃ）成分、及び、（Ｄ）成分の含有量が特定範囲に限定されている。 
　よって、（Ａ）〜（Ｄ）成分の「含有量」に着目してみれば、本件明細書に記載されている発明を本件発明の範囲まで拡張ないし一般化できないとはいえず、また、本件明細書は、当業者が本件発明の実施をすることができる程度に明確かつ十分に記載されていないとはいえない。 
 
第７　むすび 
　以上のとおりであるから、平成３０年１月１０日付けで通知した取消理由、平成３０年５月７日付けで通知した取消理由（決定の予告）、及び、特許異議申立書に記載した特許異議申立理由によっては、本件発明１、２、６、７に係る特許を取り消すことはできない。
　また、他に本件発明１、２、６、７に係る特許を取り消すべき理由を発見しない。
　さらに、本件発明３〜５は削除されたので、本件発明３〜５に係る異議申立ては却下する。 
 
　よって、結論のとおり決定する。 
【異議決定日】
平成３０年９月２８日（２０１８．９．２８）
【訂正の要旨】
審決（決定）の【理由】欄参照。
（５４）【発明の名称】
ウレタン系粘着剤組成物、これを用いて得られる粘着フィルム及び表面保護用フィルム
【発明の詳細な説明】
　【技術分野】
　【０００１】
　本発明は帯電防止性を有するウレタン系粘着剤組成物、これを用いて得られる粘着フィルム及び表面保護用フィルムに関するものである。
　【背景技術】
　【０００２】
　偏向板、位相差板、ディスプレイ用のレンズフィルム等の光学部材の表面の汚れや傷付きを防止する目的で、表面保護フィルムが広く利用されている。表面保護フィルムは、基材フィルムの片面に、微粘着力の粘着剤層を設けた構成を有する。
　【０００３】
　表面保護フィルムは不要になった段階で剥離して除去されるが、光学部材から剥離除去する際に静電気が発生する。光学部材に静電気が残ったままの状態で液晶に電圧を印加すると、液晶分子の配向が損失し、パネルの欠損が生じてしまう問題がある。また、静電気の存在は、塵埃を付着させたり、作業性を低下させたりする要因ともなり得る。
　【０００４】
　そこで、これらの静電気の発生を防止するために、粘着剤層に帯電防止機能を付与する要求が高まっており、帯電防止剤を添加した帯電防止粘着剤、帯電防止性粘着層が開発されている。例えば、特許文献１では、塩酸塩、過塩素酸塩等のイオン化合物を含有したポリウレタン系粘着剤、特許文献２では、アルカリ金属を配合したポリウレタン系粘着剤が提案されている。
　【０００５】
　しかしこれらの方法では、充分な帯電防止性を発現させるためにはイオン化合物を多く添加する必要がある。その結果、表面保護フィルムを光学部材に貼着した状態が長く続くと、ブリード現象によりイオン化合物が被着体を汚染してしまう問題を有している。また、粘着力の経時上昇性が高く、重剥離化してしまうため、リワーク性に劣るという問題があった。
　【先行技術文献】
　【特許文献】
　【０００６】
　【特許文献１】　特開２００５−１５４４９１号公報
　【特許文献２】　特開２０１５−９１９２２号公報
　【発明の概要】
　【発明が解決しようとする課題】
　【０００７】
　本発明は、被着体への汚染が少なく、リワーク性にも優れた帯電防止性を有する粘着剤組成物、ならびにそれを用いた粘着フィルムおよび表面保護用フィルムを提供する。
　【課題を解決するための手段】
　【０００８】
　本発明者は、前記課題を解決すべく、水酸基を含有するポリウレタン樹脂、多官能イソシアネート化合物、水酸基及びイソシアネート基を含有しない分子量２５０〜１０００の化合物、並びにイオン化合物を組み合わせた組成物にすることにより、上記課題を解決することを見出した。
　【０００９】
　すなわち、本発明は、水酸基を含有するポリウレタン樹脂（Ａ）、多官能イソシアネート化合物（Ｂ）、水酸基及びイソシアネート基を含有しない分子量２５０〜１０００の化合物（Ｃ）並びにイオン化合物（Ｄ）を含有し、（Ｄ）成分を（Ａ）〜（Ｃ）成分の合計１００重量部に対して０．０５〜５重量部含有するウレタン系粘着剤組成物である（本発明１）。
　【００１０】
　本発明２は、本発明１における（Ａ）成分が、ポリエーテルポリオール及び脂肪族ジイソシアネートを含有する組成物の反応物であるウレタン系粘着剤組成物である。
　【００１１】
　本発明３は、本発明１または２のいずれかにおいて、（Ｃ）成分が（Ａ）成分１００重量部に対して１０〜１００重量部であるウレタン系粘着剤組成物である。
　【００１２】
　本発明４は、本発明１〜３のいずれかにおいて、（Ｄ）成分がリチウム塩であるウレタン系粘着剤組成物である。
　【００１３】
　本発明５は、本発明１〜４のいずれかにおいて、（Ｄ）成分がリチウムビス（トリフルオロメタンスルホニル）イミド、リチウムトリス（トリフルオロメタンスルホニル）メチド、リチウムビス（フルオロスルホニル）イミド及びトリフルオロメタンスルホン酸リチウムのいずれか１種以上であるウレタン系粘着剤組成物である。
　【００１４】
　本発明６は、プラスチックフィルム基材に本発明の１〜５のいずれかに記載のウレタン系粘着剤組成物の粘着層が形成された粘着フィルムである。
　【００１５】
　本発明７は、プラスチックフィルム基材に本発明の１〜５のいずれかに記載のウレタン系粘着剤組成物の粘着層が形成された光学部材の表面保護用フィルムである。
　【発明の効果】
　【００１６】
　本発明のウレタン系粘着剤組成物は、従来の帯電防止ウレタン系粘着剤よりも少ないイオン化合物の添加で帯電防止性が発現するため、イオン化合物がブリードすることによって生じる被着体への汚染が少ない。また、粘着力の経時上昇性が低く、リワーク性に優れるため、光学部材の表面を汚れや傷から保護する保護フィルム用粘着剤として好適である。
　【発明を実施するための形態】
　【００１７】
　本発明のウレタン系粘着剤組成物（以下、単に、「粘着剤」という場合がある）は、水酸基を含有するウレタン樹脂（Ａ）（以下、「（Ａ）成分」という。）、多官能イソシアネート化合物（Ｂ）（以下、「（Ｂ）成分」という。）、水酸基及びイソシアネート基を含有しない分子量２５０〜１０００の化合物（Ｃ）（以下、「（Ｃ）成分」という。）、ならびにイオン化合物（Ｄ）（以下、「（Ｄ）成分」という。）を含有し、（Ｄ）成分が（Ａ）〜（Ｃ）成分の合計１００重量部に対して０．０５〜５重量部含有することを特徴とする。
　【００１８】
［（Ａ）成分］
　上記（Ａ）成分は、水酸基を含有するポリウレタン樹脂であれば特に限定されることなく使用することができ、ポリオール（ａ１）（以下、「（ａ１成分）」という）と多官能イソシアネート化合物（ａ２）（以下、「（ａ２成分）」という）とを反応させて得られるものを用いることができる。上記（ａ１）成分としては、例えば、ポリエーテルポリオール、ポリエステルポリオール、ポリカーボネートポリオール、ポリブタジエンポリオール、ポリイソプレンポリオール等を用いることができる。これらのポリオールは単独で用いても２種類以上を併用してもよい。また、前記ポリオールの水酸基数は、１分子中に２〜４個の範囲であることが好ましい。これらの中でも、リワーク性の点から、（ａ１）成分は、ポリ
エ
ポリオール
　【００１９】
　上記ポリエーテルポリオールとは、メチレンオキサイド鎖、エチレンオキサイド鎖、プロピレンオキサイド鎖、ブチレンオキサイド鎖等のアルキレンオキサイド鎖の繰り返し構造をそれぞれ単独で、あるいは２種類以上有するものが使用できる。これらの中でもイソシアネート基との反応性が優れる点から第１級水酸基を有するものが好ましく、具体的には、ポリエチレングリコール、末端ポリエチレングリコールキャップのポリプロピレングリコール、ポリテトラメチレングリコールなどが挙げられる。ポリエーテルポリオールの数平均分子量（ゲルパーメーションクロマトグラフ法によるポリスチレン換算値）は、特に限定されないが、合成時の反応制御がより容易になる点で数平均分子量が７００〜５，０００程度のものが好ましく、より好ましくは１，０００〜４，０００程度である。
　【００２０】
　上記（Ａ）成分の合成に用いるポリエステルポリオールとしては、公知のポリエステルポリオールが用いられる。酸成分としてアジピン酸、アゼライン酸、セバチン酸、無水フタル酸、イソフタル酸、テレフタル酸、トリメリット酸等が挙げられ、アルコール成分としてエチレングリコール、ジエチレングリコール、１，４−ブタンジオール、１，６−ヘキサンジオール、２−メチル１，３−プロパンジオール、３−メチル−１，５−ペンタンジオール、ネオペンチルグリコール、ブチルエチルプロパンジオール、グリセリン、トリメチロールプロパン、ペンタエリスリトール等が挙げられる。その他、ポリカプロラクトン、ポリ（β−メチル−γ−バレロラクトン）、ポリバレロラクトン等のラクトン類を開環重合して得られるポリエステルポリオール等も挙げられる。ポリエステルポリオールの数平均分子量は、特に限定されないが、合成時の反応制御がより容易になる点で７００〜５，０００程度のものが好ましく、より好ましくは１，０００〜４，０００程度である。
　【００２１】
　また、本発明では必要に応じて（ａ１）成分の一部を、エチレングリコール、１，４−ブタンジオール、２−メチル１，３−プロパンジオール、３−メチル−１，５−ペンタンジオール、ネオペンチルグリコール、ブチルエチルプロパンジオール、グリセリン、トリメチロールプロパン、ペンタエリスリトール、ダイマージオール、ヒマシ油ポリオール等の低分子ポリオール類、エチレンジアミン、Ｎ−アミノエチルエタノールアミン、イソホロンジアミン、キシリレンジアミン等の多価アミン類に置き換えて併用することができる。
　【００２２】
　上記（Ａ）成分の合成に用いる（ａ２）成分としては、公知のものを特に制限なく使用することができる。例えば、キシリレンジイソシアネート、フェニレンジイソシアネート、トリレンジイソシアネート、ジフェニルメタンジイソシアネート、ナフタレンジイソシアネート等の芳香族ジイソシアネート、ヘキサメチレンジイソシアネート、リジンジイソシアネート、シクロヘキサンジイソシアネート、イソホロンジイソシアネート、４，４’−ジシクロヘキシルメタンジイソシアネート、ジイソシアナートメチルシクロヘキサン、テトラメチルキシリレンジイソシアネート等の脂肪族又は脂環式ジイソシアネートなどを用いることができる。これらの多官能イソシアネート化合物は、単独で用いても２種類以上を併用してもよい。これらの中でも、変色を抑制できる点から、脂肪族又は脂環式ジイソシアネートを用いることが好ましく、合成時の反応制御がより容易になる点で脂肪族ジイソシアネートがより好ましい。
　【００２３】
　また、（ａ２）成分には、上記ジイソシアネートのアダクト体、ビュウレット体、イソシアヌレート体等も併用することができる。
　【００２４】
　上記（Ａ）成分の製造方法としては、（ａ２）成分が有するイソシアネート基のモルに対し、（ａ１）成分が有する水酸基のモルが過剰となるように両者を反応させる方法が挙げられる。なお、上記反応は、後述する有機溶媒中で行ってもよい。上記（ａ１）成分が有する水酸基と（ａ２）成分が有するイソシアネート基とのモル比（ＯＨ／ＮＣＯ）としては、反応性制御の容易性及び粘着フィルムの機械的強度の点から、１．１〜２．５の範囲であることが好ましく、１．２〜１．８の範囲がより好ましい。上記（Ａ）成分の数平均分子量としては、作業性において粘着剤の粘度が適度となる点で、８，０００〜３０，０００の範囲であることが好ましく、１０，０００〜２５，０００の範囲がより好ましい。なお、（Ａ）成分の数平均分子量は、上記（ａ１）成分の数平均分子量と同様に測定した値を示す。
　【００２５】
　上記ウレタン反応に使用する有機溶剤としては、公知のものを使用できる。具体的には、メチルエチルケトン、メチルイソブチルケトン、酢酸エチル、酢酸ブチル、トルエン、キシレン、アセトン等を例示できる。
　【００２６】
［（Ｂ）成分］
　本発明に用いられる（Ｂ）成分としては、上記の（Ａ）成分の合成に使用する多官能イソシアネート化合物、及び上記多官能イソシアネート化合物のアダクト体、ビュウレット体、またはイソシアヌレート体等が挙げられる。硬化性の点から３官能以上が好ましく、中でもアダクト体、イソシアヌレート体が好ましい。（Ｂ）成分配合量は、機械的強度の点から（Ａ）成分１００重量部に対して１〜２０重量部であることが好ましく、同様の点から５〜１５重量部がより好ましい。
　【００２７】
［（Ｃ）成分］
　本発明の（Ｃ）成分は、水酸基及びイソシアネート基を含有しない分子量２５０〜１０００の化合物であれば、特に限定されることなく使用することができる。（Ａ）成分、及び（Ｂ）成分とも反応しない（Ｃ）成分を配合することで、後述のイオン化合物（Ｄ）の導電性を向上させることができ、少量の（Ｄ）成分の添加で帯電防止性を発現させることができるため、（Ｄ）成分の被着体への汚染を抑制することができる。また、（Ｃ）成分の配合により経時での粘着力の上昇を抑制できるため、リワーク性に優れた粘着剤を提供することができる。なお（Ｃ）成分の分子量は、式量または数平均分子量であり、化学式の式量で分子量を特定できる場合は式量をいう。数平均分子量は、上記同様にゲルパーミエーションクロマトグラフィによるポリスチレン換算の値である。
　【００２８】
　上記（Ｃ）成分の具体例としては、エポキシ化脂肪酸エステル化合物、ポリエーテルエステル化合物、リン酸エステル化合物、脂肪族エステル化合物、脂環式エステル化合物、芳香族エステル化合物などが挙げられ、これらの化合物は、単独で用いても２種類以上を併用してもよい。これらの中でも導電性をより向上させる点で、２５℃で液状であり、かつ粘度が２００ｍＰａ・ｓ以下であるものがより好ましく、さらに（Ａ）成分との相溶性の点からエポキシ化脂肪酸エステル化合物、ポリエーテルエステル化合物、リン酸エステル化合物が好ましい。
　【００２９】
　上記エポキシ化脂肪酸エステル化合物としては、エポキシ化菜種脂肪酸ブチル、エポキシ化菜種脂肪酸オクチル、エポキシ化大豆油、エポキシ化亜麻仁油、エポキシヘキサヒドロフタル酸オクチル、エポキシヘキサヒドロフタル酸ジエポキシステアリル等を挙げることができる。具体的には、アデカサイザーＤ−３２、Ｄ−５５、Ｏ−１３０Ｐ、Ｏ−１８０Ａ（アデカ製）、サンソサイザーＥ−ＰＳ、ｎＥ−ＰＳ、Ｅ−ＰＯ、Ｅ−４０３０、Ｅ−６０００、Ｅ−２０００Ｈ、Ｅ−９０００Ｈ（新理本理化製）が挙げられ、（Ａ）成分との相溶性の点からアデカサイザーＤ−５５、サンソサイザーＥ−４０３０が好ましい。
　【００３０】
　上記ポリエーテルエステル化合物としては、ポリエチレングリコール、ポリプロピレングリコール、ポリ（エチレンオキサイド・プロピレンオキサイド）ブロックおよび／又はランダム共重合体、ポリテトラメチレングリコール、ビスフェノール類のエチレンオキシド付加重合体、ビスフェノール類のプロピレンオキシド付加重合体、ビスフェノール類のテトラヒドロフラン付加重合体などのポリアルキレングリコールの末端エステル変性化合物などを挙げることができる。具体的には、モノサイザーＷ−２６０、Ｗ−２６２（ＤＩＣ製）、アデカサイザーＲＳ−１０７、ＲＳ−７００、ＲＳ−７３５、ＲＳ−９６６、ＲＳ−１０００（アデカ製）などが挙げられる。中でも、（Ａ）成分との相溶性の点からモノサイザーＷ−２６２、アデカサイザーＲＳ−７００、ＲＳ−７３５が好ましい。
　【００３１】
　上記リン酸エステル化合物としては、リン酸トリブチル、リン酸トリオクチル、リン酸トリフェニル、リン酸オクチルジフェニルおよびリン酸トリクレシルなどを挙げることができる。具体的には、ＴＢＰ、ＴＯＰ、ＴＰＰ、ＴＣＰ、ＴＸＰ、ＣＤＰ（大八化学工業製）などが挙げられ、中でも、（Ａ）成分との相溶性の点から、ＴＯＰが好ましい。
　【００３２】
　上記（Ｃ）成分の配合量は、導電性向上、およびリワーク性の点から（Ａ）成分１００重量部に対して１０〜１００重量部であることが好ましく、（Ａ）成分１００重量部に対して２０〜５０重量部がより好ましい。１０重量部未満であると帯電防止性を発現しにくくなるだけでなく、リワーク性も低下してしまい、１００重量部以上にすると被着体への汚染が生じやすくなる。
［（Ｄ）成分］
　【００３３】
　本発明に用いられる（Ｄ）成分は、アニオンとカチオンを含む化合物であれば特に限定されず、公知の有機系のイオン化合物、及び無機系のイオン化合物も使用することができる。これらの化合物は単独で使用しても良く、また二種類以上を混合して使用しても良い。これらの中でも、導電性向上の点からアルカリ金属塩であることが好ましく、リチウム塩が特に好ましい。具体的には、塩化リチウム、臭化リチウム、ヨウ化リチウム、過塩素酸リチウム、ホウフッ化リチウム、六フッ化リン酸リチウム、リチウムチオシアナート、メタンスルホン酸リチウム、トリフルオロメタンスルホン酸リチウム、パーフルオロブチルスルホン酸リチウム、リチウムビス（トリフルオロメタンスルホニル）イミド、リチウムビス（ペンタフルオロエタンスルホニル）イミド、リチウムトリス（トリフルオロメタンスルホニル）メチド、リチウムビス（フルオロスルホニル）イミド等が挙げられる。これらの中でも、リチウムビス（トリフルオロメタンスルホニル）イミド、リチウムトリス（トリフルオロメタンスルホニル）メチド、リチウムビス（フルオロスルホニル）イミド及びトリフルオロメタンスルホン酸リチウムのいずれか１種以上がより好ましい。
　【００３４】
　上記（Ｄ）成分の配合量は、帯電防止性の発現と被着体への汚染の点から（Ａ）〜（Ｃ）成分の合計１００重量部に対して０．０５〜５重量部であることが好ましく、同様の点から０．１〜２重量部がより好ましい。
　【００３５】
　本発明のウレタン系粘着剤組成物は、上記（Ａ）成分〜（Ｄ）成分を配合することによって製造することができる。上記各成分の配合方法は、特に限定されず、どの成分から混合しても良い。また、必要に応じ、希釈溶剤として、上記の有機溶剤を用いることができる。
　【００３６】
　本発明のウレタン系粘着剤組成物には必要に応じてタルク、炭酸カルシウム、酸化チタン等の充填剤、着色剤、紫外線吸収剤、酸化防止剤、消泡剤、光安定剤、防錆剤、レベリング剤等の添加剤を配合しても良い。
　【００３７】
　本発明の粘着フィルムは、基材フィルムに本発明のウレタン系粘着剤組成物の粘着層が形成されたものである。基材フィルムとしては、例えば、プラスチックフィルム、プラスチックシート、紙、合成紙、金属箔などが例示できる。本発明の粘着剤は、帯電防止性、汚染性、リワーク性などに優れるので、光学特性に優れる基材フィルムと組み合わせ、光学部品の表面保護のための粘着フィルムに適用することが好ましい。
　【００３８】
　上記粘着層は、上記（Ａ）成分〜（Ｄ）成分を含む粘着剤組成物を上記基材フィルムへ塗工することによって、形成される。
　【００３９】
　本発明において塗工方法としては、従来公知の方法が使用でき、例えばロールコーター法、コンマコーター法、ダイコーター法、リバースコーター法、シルクスクリーン法、グラビアコーター法などが使用できる。
　【００４０】
　また必要に応じて、これら基材フィルムの粘着剤と接する面に、易接着処理を施してもよい。易接着処理の方法としては、例えば、コロナ放電を処理する方法やアンカーコート剤を塗布する方法などが挙げられる。
　【００４１】
　本発明において、粘着層の厚み（乾燥後の厚み）は、粘着フィルムの用途によっても異なるが、５〜５０μｍが好ましい。
　【００４２】
　上記ウレタン系粘着剤組成物の粘着層が形成された光学部材の表面保護用フィルムもまた本発明の１つである。該光学部材としては、例えば、偏向板、位相差板、ディスプレイ用のレンズフィルム、プリズムシート、ハードコートフィルム、透明導電性フィルム、タッチパネル、カバーシート、カラーフィルター、ウインドウフィルム等が挙げられる。本発明の粘着層は帯電防止性とリワーク性に優れるため、特に偏向板、透明導電性フィルム、タッチパネル等が好適である。
　【実施例】
　【００４３】
　以下に実施例及び比較例をあげて本発明をさらに具体的に説明するが、本発明はこれら実施例に限定されるものではない。各例中、特記しない限り、％は重量基準である。
　【００４４】
合成例１　ポリウレタン樹脂溶液（Ａ−１）の合成
撹拌器、還流冷却管、窒素導入管、温度計、滴下漏斗を備え付けた４口フラスコにアデカポリエーテルＡＭ−３０２（末端ポリエチレングリコーキャップの３官能ポリプロピレングリコール、数平均分子量３，０００、アデカ製）１５０部、ＰＴＭＧ１０００（２官能ポリテトラメチレングリコール、数平均分子量１，０００、三菱化学製）５０部、ヘキサメチレンジイソシアネート（東ソー製）１５部加え、触媒としてジブチル錫ジラウレート０．１部、トルエン１４３部仕込み、８０℃まで徐々に昇温し、４時間反応を行った。ＩＲを用いてイソシアネート基の消滅を確認してから冷却し、ポリウレタン樹脂溶液（Ａ−１）（不揮発分　６０％）を得た。このポリウレタン樹脂の数平均分子量は１５，０００であった。
　【００４５】
合成例２　ポリウレタン樹脂溶液（Ａ−２）の合成
撹拌器、還流冷却管、窒素導入管、温度計、滴下漏斗を備え付けた４口フラスコにアデカポリエーテルＡＭ−３０２　１５０部、クラレポリオールＰ−１０１０（２官能ポリエステルポリオール、数平均分子量１，０００、クラレ製）５０部、ヘキサメチレンジイソシアネート１４部加え、触媒としてジブチル錫ジラウレート０．１部、トルエン１４３部仕込み、８０℃まで徐々に昇温し、４時間反応を行った。ＩＲを用いてイソシアネート基の消滅を確認してから冷却し、ポリウレタン樹脂溶液（Ａ−２）（不揮発分　６０％）を得た。このポリウレタン樹脂の数平均分子量は１４，０００であった。
　【００４６】
合成例３　ポリウレタン樹脂溶液（Ａ−３）の合成
撹拌器、還流冷却管、窒素導入管、温度計、滴下漏斗を備え付けたクラレポリオールＦ−３０１０（３官能脂肪族系ポリエステルポリオール、数平均分子量３，０００、クラレ製）１００部、クラレポリオールＰ−１０１０　５０部、ヘキサメチレンジイソシアネート　１４部加え、触媒としてジブチル錫ジラウレート０．１部、トルエン１４３部仕込み、８０℃まで徐々に昇温し、４時間反応を行った。ＩＲを用いてイソシアネート基の消滅を確認してから冷却し、ポリウレタン樹脂溶液（Ａ−３）（不揮発分　６０％）を得た。このポリウレタン樹脂の数平均分子量は１４，０００であった。
　【００４７】
＜評価方法＞
　１、塗工方法
（実施例１）
　ポリウレタン樹脂（Ａ）として合成例１で合成したポリウレタン樹脂溶液（Ａ−１）１６７重量部（（Ａ）成分として１００重量部）に対して、多官能イソシアネート化合物（Ｂ）としてコロネートＨＸ（ヘキサメチレンジイソシアネートのイソシアヌレート体　東ソー製）を１０重量部と、（Ｃ）成分としてサンソサイザーＥ−４０３０（エポキシ化脂肪酸ブチル、分子量３５０、粘度２０ｍＰａ・ｓ、新日本理化製）を５０重量部、（Ｄ）成分としてリチウムビス（トリフルオロメタンスルホニル）イミド（Ｌｉ（ＣＦ３ＳＯ２）２Ｎ）０．１重量部を配合し、粘着剤を得た。得られた粘着剤をポリエチレンテレフタレートフィルム（膜厚５０μｍ）に乾燥塗膜１０μｍになるように塗工し、１２０℃で３分乾燥させ、粘着層が形成された粘着フィルムを得た。該粘着フィルムを用いて、表面抵抗率、汚染性、及び粘着力を評価し結果した。各評価試験の結果を表１に示す。
　【００４８】
＜表面抵抗率＞
　粘着層の表面抵抗率（Ω／□）をハイレスターＵＰ　ＭＣＰ−ＨＴ４５０（三菱化学アナリテック製）を用い、温度２３℃−５０％ＲＨの環境下で測定した。表面抵抗率が小さいほど、帯電防止性能が良好であることを意味する。
　【００４９】
＜汚染性＞
　粘着剤層をガラス板に貼着した後、６０℃−９０％ＲＨの環境下に２４時間放置した。その後、２３℃−５０％ＲＨに取り出し３０分間放置した後、汚染性を目視で評価した。評価基準は以下のとおりである。
　○：ガラス板への粘着剤層移行の全くないもの
　△：ガラス板への粘着剤層移行がわずかであるもの
　×：ガラス板への粘着剤層が移行しているもの
　【００５０】
＜粘着力＞
　２５ｍｍ×８０ｍｍの試験片を準備する。２３℃−５０％ＲＨの環境下で粘着剤層をガラス板に貼着し、２ｋｇのローラーを１往復させる方式で圧着した。２４時間後に３００ｍｍ／ｍｉｎの引張速度で１８０°方向に引き剥がし、粘着力（単位：Ｎ／２５ｍｍ）を測定した。
　【００５１】
（実施例２）
（Ｄ）成分としてリチウムビス（トリフルオロメタンスルホニル）イミドを０．４重量部とした以外は、実施例１と同様にして粘着シートを得、同様に評価した。
　【００５２】
（実施例３）
（Ｄ）成分としてリチウムビス（トリフルオロメタンスルホニル）イミドを０．８重量部とした以外は、実施例１と同様にして粘着シートを得、同様に評価した。
　【００５３】
（実施例４）
（Ｄ）成分としてリチウムビス（トリフルオロメタンスルホニル）イミドを３．２重量部とした以外は、実施例１と同様にして粘着シートを得、同様に評価した。
　【００５４】
（実施例５）
（Ｄ）成分としてリチウムビス（トリフルオロメタンスルホニル）イミドを８重量部とした以外は、実施例１と同様にして粘着シートを得、同様に評価した。
　【００５５】
（実施例６）
（Ｃ）成分としてサンソサイザーＥ−４０３０　１０重量部、（Ｄ）成分としてリチウムビス（トリフルオロメタンスルホニル）イミドを０．６重量部とした以外は、実施例１と同様にして粘着シートを得、同様に評価した。
　【００５６】
（実施例７）
（Ｃ）成分としてサンソサイザーＥ−４０３０　２５重量部、（Ｄ）成分としてリチウムビス（トリフルオロメタンスルホニル）イミドを０．７重量部とした以外は、実施例１と同様にして粘着シートを得、同様に評価した。
　【００５７】
（実施例８）
（Ｃ）成分としてサンソサイザーＥ−４０３０　１００重量部、（Ｄ）成分としてリチウムビス（トリフルオロメタンスルホニル）イミドを１．１重量部とした以外は、実施例１と同様にして粘着シートを得、同様に評価した。
　【００５８】
（実施例９）
（Ｃ）成分としてアデカサイザーＲＳ−７００（ポリエーテルエステル化合物、分子量５５０、粘度３０ｍＰａ・ｓ、アデカ製）５０重量部、（Ｄ）成分としてリチウムビス（トリフルオロメタンスルホニル）イミドを０．８重量部とした以外は、実施例１と同様にして粘着シートを得、同様に評価した。
　【００５９】
（実施例１０）
（Ｃ）成分としてアデカサイザーＲＳ−７３５（ポリエーテルエステル化合物、分子量８５０、粘度８０ｍＰａ・ｓ、アデカ製）（Ｄ）成分としてリチウムビス（トリフルオロメタンスルホニル）イミドを０．８重量部とした以外は、実施例１と同様にして粘着シートを得、同様に評価した。
　【００６０】
（実施例１１）
（Ｃ）成分としてＴＯＰ（リン酸トリオクチル、分子量４３５、粘度３０ｍＰａ・ｓ、大八化学工業製）（Ｄ）成分としてリチウムビス（トリフルオロメタンスルホニル）イミドを０．８重量部とした以外は、実施例１と同様にして粘着シートを得、同様に評価した。
　【００６１】
（実施例１２）
（Ａ）成分としてポリウレタン樹脂溶液（Ａ−２）１６７重量部（（Ａ）成分として１００重量部）、（Ｄ）成分としてリチウムビス（トリフルオロメタンスルホニル）イミドを０．８重量部とした以外は、実施例１と同様にして粘着シートを得、同様に評価した。
　【００６２】
（実施例１３）
（Ａ）成分としてポリウレタン樹脂溶液（Ａ−３）１６７重量部（（Ａ）成分として１００重量部）、（Ｄ）成分としてリチウムビス（トリフルオロメタンスルホニル）イミドを０．８重量部とした以外は、実施例１と同様にして粘着シートを得、同様に評価した。
　【００６３】
（実施例１４）
（Ｄ）成分としてトリフルオロメタンスルホン酸リチウム（ＣＦ３ＳＯ３Ｌｉ）を０．８重量部とした以外は、実施例１と同様にして粘着シートを得、同様に評価した。
　【００６４】
（比較例１）
（Ｃ）成分を配合しなかった以外は、実施例１と同様にして粘着シートを得、同様に評価した。
　【００６５】
（比較例２）
（Ｄ）成分を配合しなかった以外は、実施例１と同様にして粘着シートを得、同様に評価した。
　【００６６】
（比較例３）
（Ｄ）成分としてリチウムビス（トリフルオロメタンスルホニル）イミドを１６重量部とした以外は、実施例１と同様にして粘着シートを得、同様に評価した。
　【００６７】
（比較例４）
（Ｃ）成分としてクラレポリオールＰ−５１０（２官能ポリエステルポリオール、数平均分子量５００、クラレ製）を１０重量部、（Ｄ）成分としてリチウムビス（トリフルオロメタンスルホニル）イミドを０．６重量部とした以外は、実施例１と同様にして粘着シートを得、同様に評価した。
　【００６８】
（比較例５）
（Ｃ）成分としてポリサイザーＷ−１４１０（ポリエステル化合物、数平均分子量１，５００、粘度６００ｍＰａ・ｓ、ＤＩＣ製）を５０重量部、（Ｄ）成分としてリチウムビス（トリフルオロメタンスルホニル）イミドを０．８重量部とした以外は、実施例１と同様にして粘着シートを得、同様に評価した。
　【表１】
（５７）【特許請求の範囲】
　【請求項１】
ポリオールとしてポリエーテルポリオールのみを用いて製造した
リチウムビス（トリフルオロメタンスルホニル）イミド及びトリフルオロメタンスルホン酸リチウムのいずれか１種以上である
、（Ｄ）成分を（Ｃ）成分の合計１００重量部に対して０．２〜１６重量部含有し、（Ｃ）成分を（Ａ）成分１００重量部に対して１０〜１００重量部
　【請求項２】
上記（Ａ）成分がポリエーテルポリオール及び脂肪族ジイソシアネートを含有する組成物の反応物である請求項１記載のウレタン系粘着剤組成物。
　【請求項３】
（削除）
　【請求項４】
（削除）
　【請求項５】
（削除）
　【請求項６】
プラスチックフィルム基材に請求項１、
又は２
　【請求項７】
プラスチックフィルム基材に請求項１、
又は２